(57)【特許請求の範囲】
【請求項１】
（成分ａ）構造式（Ａ）で表される構造を１分子中に２つ以上有する化合物、
（成分ｂ）一般式（Ｂ１）で表される化合物から水素原子を１個除いた残基を１分子中に２つ以上有する化合物、又は一般式（Ｂ−ｐｏｌｙ）で表される化合物、及び
（成分ｃ）色材
を含有するインク組成物。
【化１】
0005398760.tif 000075
（構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。）
【化２】
0005398760.tif 000076
（一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ３）２−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。）
【化３】
0005398760.tif 000077
（一般式（Ｂ−ｐｏｌｙ）中、Ｒｂｐ３は、水素原子又はメチル基を表す。Ｚｂｐ３は−ＣＯＯ−、−ＣＯＮＲｂｘ３−または単結合を表し、Ｒｂｘ３は水素原子または炭素数１〜４のアルキル基を表す。Ｙｂｐ３は水素原子、炭素数１〜１０のアルキル基、炭素数６〜２０のアリール基又は炭素数７〜２０のアラルキル基を表す。ａ２、ｂ２及びｃ２は高分子化合物における共重合比を表し、ａ２、ｂ２及びｃ２の総和は１００となる。
Ｒｂｐ２は水素原子またはメチル基を表す。Ｚｂｐ２は−ＣＯＯ−、−ＣＯＮＲｂｘ２−または単結合を表し、Ｒｂｘ２は水素原子または炭素数１〜４のアルキル基を表す。Ｘｂｐ２は単結合または２価の有機基を表す。Ａｂは水溶性基を表す。
Ｒｂｐ１は水素原子又はメチル基を表す。Ｚｂｐ１は単結合、−ＣＯＯ−又は−ＣＯＮＲｂｘ１−を表し、Ｒｂｘ１は水素原子または炭素数１〜４のアルキル基を表す。Ｘｂｐ１は単結合又は２価の有機基を表す。Ｂは下記（Ｂ２）で表される化合物から水素原子を１個除いた残基を表す。）
【化４】
0005398760.tif 000078
（一般式（Ｂ２）中、Ｒｂ４、Ｒｂ５、Ｒｂ６、Ｒｂ７、Ｒｂ８、Ｒｂ９、Ｒｂ１０、及びＲｂ１１は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表す。Ｒｂ１２及びＲｂ１３は−Ｓ−を介して互いに結合して環を形成している。）
【請求項２】
前記（成分ａ）が一般式（ＡＰ）で表される繰り返し単位を有する、請求項１に記載のインク組成物。
【化５】
0005398760.tif 000079
（一般式（ＡＰ）において、Ｒａｐ１は水素原子又はメチル基を表す。Ｚａｐ１は単結合、−ＣＯＯ−又は−ＣＯＮＲａｘ１−を表し、Ｒａｘ１は水素原子または炭素数１〜４のアルキル基を表す。Ｘａｐ１は２価の有機基を表す。Ｒａ及びＲｂは各々独立に炭素数１〜４のアルキル基を表し、Ｒａ及びＲｂは互いに結合して４〜６員の脂環構造を形成してもよい。）
【請求項３】
前記（成分ａ）がさらに水溶性基を有する、請求項１又は請求項２に記載のインク組成物。
【請求項４】
前記（成分ａ）中又は前記一般式（Ｂ−ｐｏｌｙ）中の前記水溶性基が、カルボキシル基、スルホ基、リン酸基、ホスホン酸基、およびこれらの塩、４級アンモニウム塩、窒素原子又は酸素原子を含む複素環化合物から水素原子を１個除いた残基、アミド基、カルバモイル基、アルコール性水酸基、並びにポリアルキレンオキシ構造を有する基からなる群より選ばれる少なくとも１つの基であることを特徴とする、請求項１〜請求項３のいずれか１項に記載のインク組成物。
【請求項５】
さらに（成分ｄ）水を含有する、請求項１〜請求項４のいずれか１項に記載のインク組成物。
【請求項６】
さらに（成分ｅ）水溶性有機溶剤を含有する、請求項１〜請求項５のいずれか１項に記載のインク組成物。
【請求項７】
（成分ａ´）構造式（Ａ）で表される構造と、一般式（Ｂ１）で表される化合物から水素原子を１個除いた残基又は一般式（Ｂ２）で表される化合物から水素原子を１個除いた残基の少なくともいずれか一方とを有する化合物、並びに
（成分ｃ）色材
を含有するインク組成物。
【化６】
0005398760.tif 000080
（構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。）
【化７】
0005398760.tif 000081
（一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ３）２−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。）
【化８】
0005398760.tif 000082
（一般式（Ｂ２）中、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表し、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３から選ばれる少なくとも２つが互いに結合して環を形成してもよい。ただし環中に−Ｓ−を介在していてもよい。）
【請求項８】
前記（成分ａ´）が一般式（ＡＰ）で表される繰り返し単位及び一般式（ＢＰ）で表される繰り返し単位を有する請求項７に記載のインク組成物。
【化９】
0005398760.tif 000083
（一般式（ＡＰ）において、Ｒａｐ１は水素原子又はメチル基を表す。Ｚａｐ１は単結合、−ＣＯＯ−又は−ＣＯＮＲａｘ１−を表し、Ｒａｘ１は水素原子または炭素数１〜４のアルキル基を表す。Ｘａｐ１は２価の有機基を表す。Ｒａ及びＲｂは各々独立に炭素数１〜４のアルキル基を表し、Ｒａ及びＲｂは互いに結合して４〜６員の脂環構造を形成してもよい。）
【化１０】
0005398760.tif 000084
（一般式（ＢＰ）において、Ｒｂｐ１は水素原子又はメチル基を表す。Ｚｂｐ１は単結合、−ＣＯＯ−又は−ＣＯＮＲｂｘ１−を表し、Ｒｂｘ１は水素原子または炭素数１〜４のアルキル基を表す。Ｘｂｐ１は単結合又は２価の有機基を表す。Ｂは前記一般式（Ｂ１）で表される化合物から水素原子を１個除いた残基又は前記（Ｂ２）で表される化合物から水素原子を１個除いた残基を表す。）
【請求項９】
前記（成分ａ´）がさらに水溶性基を有する、請求項７又は請求項８に記載のインク組成物。
【請求項１０】
前記水溶性基が、カルボキシル基、スルホ基、リン酸基、ホスホン酸基、およびこれらの塩、４級アンモニウム塩、４級アンモニウム塩、窒素原子又は酸素原子を含む複素環化合物から水素原子を１個除いた残基、アミド基、カルバモイル基、アルコール性水酸基、並びにポリアルキレンオキシ構造を有する基からなる群より選ばれる少なくとも１つの基である、請求項９に記載のインク組成物。
【請求項１１】
さらに（成分ｄ）水を含有する、請求項７〜請求項１０のいずれか１項に記載のインク組成物。
【請求項１２】
さらに（成分ｅ）水溶性有機溶剤を含有する、請求項７〜請求項１１のいずれか１項に記載のインク組成物。
【請求項１３】
請求項１〜請求項１２のいずれか１項に記載のインク組成物を記録媒体上に付与するインク付与工程と、
前記インク組成物に活性エネルギー線を照射する照射工程と
を含む画像形成方法。
【請求項１４】
前記インク付与工程は、インクジェット法により前記インク組成物を付与する工程である、請求項１３に記載の画像形成方法。
【請求項１５】
請求項１３又は請求項１４に記載の画像形成方法によって記録された印画物。
【発明の詳細な説明】
【技術分野】
【０００１】
本発明は、インク組成物、画像形成方法及び印画物に関する。
【背景技術】
【０００２】
画像データ信号に基づき、紙などの記録媒体に画像を形成する画像記録方法として、電子写真方式、昇華型及び溶融型熱転写方式、インクジェット方式などがある。インクジェット方式による画像の記録に用いられるインク組成物のなかでも、活性エネルギー線硬化型水性インクは、画像の印刷、記録媒体に印刷適性を付与するための前処理、印刷された画像の保護・装飾の後処理などに好適に使用でき、また、水を主成分とすることから安全性に優れ、低粘度化によって高密度インクジェット記録への適用が可能になるなど、多くの優れた特徴、可能性を有する技術である。
【０００３】
活性エネルギー線硬化型水性インクの基本構成材料の一例として、水、重合性物質、放射線によってラジカルなどを発生して重合を開始させる重合開始剤及び色材（顔料あるいは染料）を挙げることができる。重合性物質および重合開始剤が水溶性である例としては、例えば特許文献１に記載されているものが挙げられ、光照射により密着性などに優れた膜が得られるインクジェット記録用インク組成物が記載されている。
【先行技術文献】
【特許文献】
【０００４】
【特許文献１】特開２００７−１１９４４９号公報。
【発明の概要】
【発明が解決しようとする課題】
【０００５】
しかしながら、特定のマレイミド構造を有する活性エネルギー線重合性物質を含むインク組成物が記載されている特許文献１は、耐水性、耐溶剤性、密着性及び吐出性について未だ改善の余地がある。
光重合開始剤を用いる技術である特許文献１は、添加された光重合開始剤の分解物や未反応残存物が硬化膜に残ることで膜物性や印刷物に悪影響を及ぼす懸念があるため、十分な量の光重合開始剤を使用できない場合があり、印刷された画像の耐水性、耐溶剤性、及び密着性に未だ改良の余地がある。また、インク組成物の吐出性についてもさらなる改良の余地がある。したがって、耐水性、耐溶剤性、密着性及び吐出性が良好なインク組成物が切望されている。
【０００６】
本発明が解決しようとする課題は、上記の事情に照らし、インクジェット法により画像を記録する際の吐出性に優れ、記録した画像の耐水性、耐溶剤性及び基材との密着性に優れたインク組成物を提供することである。
【課題を解決するための手段】
【０００７】
前記課題を解決するための具体的手段は以下の通りである。
【０００８】
項１．  （成分ａ）構造式（Ａ）で表される構造を１分子中に２つ以上有する化合物、（成分ｂ）一般式（Ｂ１）で表される化合物から水素原子を１個除いた残基を１分子中に２つ以上有する化合物、又は一般式（Ｂ−ｐｏｌｙ）で表される化合物、及び（成分ｃ）色材を含有するインク組成物。
【０００９】
【化１】
0005398760.tif 000002
【００１０】
（構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。）
【００１１】
【化２】
0005398760.tif 000003
【００１２】
（一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ３）２−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。）
【００１３】
【化３】
0005398760.tif 000004
【００１４】
（一般式（Ｂ−ｐｏｌｙ）中、Ｒｂｐ３は、水素原子又はメチル基を表す。Ｚｂｐ３は−ＣＯＯ−、−ＣＯＮＲｂｘ３−または単結合を表し、Ｒｂｘ３は水素原子または炭素数１〜４のアルキル基を表す。Ｙｂｐ３は水素原子、炭素数１〜１０のアルキル基、炭素数６〜２０のアリール基又は炭素数７〜２０のアラルキル基を表す。ａ２、ｂ２及びｃ２は高分子化合物における共重合比を表し、ａ２、ｂ２及びｃ２の総和は１００となる。
Ｒｂｐ２は水素原子またはメチル基を表す。Ｚｂｐ２は−ＣＯＯ−、−ＣＯＮＲｂｘ２−または単結合を表し、Ｒｂｘ２は水素原子または炭素数１〜４のアルキル基を表す。Ｘｂｐ２は単結合または２価の有機基を表す。Ａｂは水溶性基を表す。
Ｒｂｐ１は水素原子又はメチル基を表す。Ｚｂｐ１は単結合、−ＣＯＯ−又は−ＣＯＮＲｂｘ１−を表し、Ｒｂｘ１は水素原子または炭素数１〜４のアルキル基を表す。Ｘｂｐ１は単結合又は２価の有機基を表す。Ｂは下記（Ｂ２）で表される化合物から水素原子を１個除いた残基を表す。）
【化４】
0005398760.tif 000005
（一般式（Ｂ２）中、Ｒｂ４、Ｒｂ５、Ｒｂ６、Ｒｂ７、Ｒｂ８、Ｒｂ９、Ｒｂ１０、及びＲｂ１１は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表す。Ｒｂ１２及びＲｂ１３は−Ｓ−を介して互いに結合して環を形成している。）
【００１５】
項２．  前記（成分ａ）が一般式（ＡＰ）で表される繰り返し単位を有する、項１に記載のインク組成物。
【００１６】
【化５】
0005398760.tif 000006
【００１７】
（一般式（ＡＰ）において、Ｒａｐ１は水素原子又はメチル基を表す。Ｚａｐ１は単結合、−ＣＯＯ−又は−ＣＯＮＲａｘ１−を表し、Ｒａｘ１は水素原子または炭素数１〜４のアルキル基を表す。Ｘａｐ１は２価の有機基を表す。Ｒａ及びＲｂは各々独立に炭素数１〜４のアルキル基を表し、Ｒａ及びＲｂは互いに結合して４〜６員の脂環構造を形成してもよい。）
【００２１】
項３．  前記（成分ａ）がさらに水溶性基を有する、項１又は項２に記載のインク組成物。
【００２３】
項４．  前記（成分ａ）中又は前記一般式（Ｂ−ｐｏｌｙ）中の前記水溶性基が、カルボキシル基、スルホ基、リン酸基、ホスホン酸基、およびこれらの塩、４級アンモニウム塩、窒素原子又は酸素原子を含む複素環化合物から水素原子を１個除いた残基、アミド基、カルバモイル基、アルコール性水酸基、並びにポリアルキレンオキシ構造を有する基からなる群より選ばれる少なくとも１つの基であることを特徴とする、項１〜項３のいずれか１項に記載のインク組成物。
【００２４】
項５．  さらに（成分ｄ）水を含有する、項１〜項４のいずれか１項に記載のインク組成物。
【００２５】
項６．  さらに（成分ｅ）水溶性有機溶剤を含有する、項１〜項５のいずれか１項に記載のインク組成物。
【００２６】
項７．  （成分ａ´）構造式（Ａ）で表される構造と、一般式（Ｂ１）で表される化合物から水素原子を１個除いた残基又は一般式（Ｂ２）で表される化合物から水素原子を１個除いた残基の少なくともいずれか一方とを有する化合物、並びに（成分ｃ）色材を含有するインク組成物。
【００２７】
【化６】
0005398760.tif 000007
【００２８】
（構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。）
【００２９】
【化７】
0005398760.tif 000008
【００３０】
（一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ３）２−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。）
【００３１】
【化８】
0005398760.tif 000009
【００３２】
（一般式（Ｂ２）中、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表し、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３から選ばれる少なくとも２つが互いに結合して環を形成してもよい。ただし環中に−Ｓ−を介在していてもよい。）
【００３３】
項８．  前記（成分ａ´）が一般式（ＡＰ）で表される繰り返し単位及び一般式（ＢＰ）で表される繰り返し単位を有する項７に記載のインク組成物。
【００３４】
【化９】
0005398760.tif 000010
【００３５】
（一般式（ＡＰ）において、Ｒａｐ１は水素原子又はメチル基を表す。Ｚａｐ１は単結合、−ＣＯＯ−又は−ＣＯＮＲａｘ１−を表し、Ｒａｘ１は水素原子または炭素数１〜４のアルキル基を表す。Ｘａｐ１は２価の有機基を表す。Ｒａ及びＲｂは各々独立に炭素数１〜４のアルキル基を表し、Ｒａ及びＲｂは互いに結合して４〜６員の脂環構造を形成してもよい。）
【００３６】
【化１０】
0005398760.tif 000011
【００３７】
（一般式（ＢＰ）において、Ｒｂｐ１は水素原子又はメチル基を表す。Ｚｂｐ１は単結合、−ＣＯＯ−又は−ＣＯＮＲｂｘ１−を表し、Ｒｂｘ１は水素原子または炭素数１〜４のアルキル基を表す。Ｘｂｐ１は単結合又は２価の有機基を表す。Ｂは前記一般式（Ｂ１）で表される化合物から水素原子を１個除いた残基又は前記（Ｂ２）で表される化合物から水素原子を１個除いた残基を表す。）
【００３８】
項９．  前記（成分ａ´）がさらに水溶性基を有する、項７又は項８に記載のインク組成物。
【００３９】
項１０．  前記水溶性基が、カルボキシル基、スルホ基、リン酸基、ホスホン酸基、およびこれらの塩、４級アンモニウム塩、４級アンモニウム塩、窒素原子又は酸素原子を含む複素環化合物から水素原子を１個除いた残基、アミド基、カルバモイル基、アルコール性水酸基、並びにポリアルキレンオキシ構造を有する基からなる群より選ばれる少なくとも１つの基である、項９に記載のインク組成物。
【００４０】
項１１．  さらに（成分ｄ）水を含有する、項７〜項１０のいずれか１項に記載のインク組成物。
【００４１】
項１２．  さらに（成分ｅ）水溶性有機溶剤を含有する、項７〜項１１のいずれか１項に記載のインク組成物。
【００４２】
項１３．  項１〜項１２のいずれか１項に記載のインク組成物を記録媒体上に付与するインク付与工程と、  前記インク組成物に活性エネルギー線を照射する照射工程とを含む画像形成方法。
【００４３】
項１４．  前記インク付与工程は、インクジェット法により前記インク組成物を付与する工程である、項１３に記載の画像形成方法。
【００４４】
項１５．  項１３又は項１４に記載の画像形成方法によって記録された印画物。
【発明の効果】
【００４５】
本発明によれば、インクジェット法により画像を記録する際の吐出性に優れ、記録した画像の耐水性、耐溶剤性及び基材との密着性に優れた水性インク組成物を提供することができる。
【発明を実施するための形態】
【００４６】
≪インク組成物≫
本発明では、構造式（Ａ）で表される構造と、一般式（Ｂ１）で表される化合物から水素原子を１個除いた残基又は一般式（Ｂ２）で表される化合物から水素原子を１個除いた残基の少なくともいずれか一方とを、一分子中又は複数分子中に有する化合物をインク組成物に用いることで、インクジェット法により画像を記録する際の吐出性に優れ、記録した画像の耐水性、耐溶剤性及び基材との密着性に優れたインク組成物を得ることに成功した。ここで、構造式（Ａ）で表される構造、及び一般式（Ｂ１）で表される化合物から水素原子を１個除いた残基又は一般式（Ｂ２）で表される化合物から水素原子を１個除いた残基の少なくともいずれか一方は、同一分子中に存在してもよいし、各々が複数の異なる分子中に存在していてもよい。
【００４７】
【化１１】
0005398760.tif 000012
【００４８】
（構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。）
【００４９】
【化１２】
0005398760.tif 000013
【００５０】
（一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ３）２−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。）
【００５１】
【化１３】
0005398760.tif 000014
【００５２】
（一般式（Ｂ２）中、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表し、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３から選ばれる少なくとも２つが互いに結合して環を形成してもよい。ただし環中に−Ｓ−を介在していてもよい。）
【００５３】
なお、本明細書において「〜」とは、その前後に記載される数値を下限値及び上限値として含む意味で使用される。
【００５４】
本発明のメカニズムは明らかではないが、発明者は以下のように推察する。本発明では、マレイミド構造及び増感色素成分を有する特定の化合物、及び色材を用いることで、硬化膜を可塑化する低分子量成分の量を抑えられること等により、耐溶剤性、耐水性が向上し、さらに、増感色素等の析出性が下がることで、インク組成物中の成分がインクジェットヘッドのノズル周辺に析出しにくくなり、吐出性が向上したと考えられる。
【００５５】
以下、本発明のインク組成物について詳細に説明する。
【００５６】
本発明の第一の態様は、
（成分ａ）構造式（Ａ）で表される構造を１分子中に２つ以上有する化合物、
（成分ｂ）一般式（Ｂ１）で表される化合物から水素原子を１個除いた残基を１分子中に２つ以上有する化合物、又は一般式（Ｂ−ｐｏｌｙ）で表される化合物、及び
（成分ｃ）色材、
を含有する、インク組成物である。
【００５７】
【化１４】
0005398760.tif 000015
【００５８】
（構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。）
【００５９】
【化１５】
0005398760.tif 000016
【００６０】
（一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ３）２−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。
【００６１】
【化１６】
0005398760.tif 000017
【００６２】
（一般式（Ｂ２）中、Ｒｂ４、Ｒｂ５、Ｒｂ６、Ｒｂ７、Ｒｂ８、Ｒｂ９、Ｒｂ１０、及びＲｂ１１は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表す。Ｒｂ１２及びＲｂ１３は−Ｓ−を介して互いに結合して環を形成している。）
【００６３】
本発明の第二の態様は、
（成分ａ´）構造式（Ａ）で表される構造と、一般式（Ｂ１）で表される化合物から水素原子を１個除いた残基又は一般式（Ｂ２）で表される化合物から水素原子を１個除いた残基の少なくともいずれか一方とを有する化合物、及び、
（成分ｃ）色材
を含有するインク組成物である。
【００６４】
以下に本発明の第一の態様について説明する。
【００６５】
［第一の態様］
本発明の第一の態様は、
（成分ａ）構造式（Ａ）で表される構造を１分子中に２つ以上有する化合物、
（成分ｂ）一般式（Ｂ１）で表される化合物から水素原子を１個除いた残基を１分子中に２つ以上有する化合物、又は一般式（Ｂ−ｐｏｌｙ）で表される化合物、及び、
（成分ｃ）色材、
を含有する、インク組成物である。
【００６６】
＜（成分ａ）構造式（Ａ）で表される構造を１分子中に２つ以上有する化合物＞
本発明に用いられる構造式（Ａ）で表される基を２つ以上有する化合物は、構造式（Ａ）で表される基を２つ以上有する化合物であれば制限することなく使用できる。構造式（Ａ）で表される基を２つ以上有する化合物を使用することで、インク組成物の架橋反応を進めることができる。
【００６７】
【化１７】
0005398760.tif 000018
【００６８】
式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。
【００６９】
式（Ａ）において、Ｒａ及びＲｂは置換基を有していても、置換基を有していなくてもよいが、置換基を有していないことが好ましい。
【００７０】
Ｒａ及びＲｂは各々独立に炭素数１〜４のアルキル基を表し、直鎖構造であっても分岐構造であってもよい。具体的には、メチル基、エチル基、プロピル基、イソプロピル基、ブチル基、イソブチル基、ｓｅｃ−ブチル基、ｔ−ブチル基等を表す。Ｒａ及びＲｂは互いに結合して４〜６員の脂環構造を形成してもよい。インク組成物を硬化した後の耐水性、耐溶剤性及び基材への密着性等といった、インク硬化膜の膜物性の観点から、Ｒａ及びＲｂは各々独立に、炭素数１〜２のアルキル基、即ち、メチル基、又は、エチル基であることが好ましく、メチル基であることが特に好ましい。また、Ｒａ及びＲｂが互いに結合して４〜６員の脂環構造を形成する場合は、５〜６員環であることが好ましく、６員環であることがより好ましい。
【００７１】
（成分ａ）は、分子量３００〜２，０００の低分子化合物であっても、重量平均分子量５，０００以上の高分子化合物であってもよい。インク組成物を硬化した後の耐水性、耐溶剤性及び基材への密着性等の観点から、（成分ａ）は重量平均分子量が５，０００以上の高分子化合物であることが好ましい。
【００７２】
（成分ａ）が、分子量３００〜２，０００の低分子化合物である場合、（成分ａ）の１分子中に、式（１）で表される基は２〜６個含まれていることが好ましく、２〜４個含まれていることがより好ましく、２〜３個含まれていることがさらに好ましく、２個含まれていることが特に好ましい。ここで、化合物中に含まれる複数の（Ａ）で表される基は、同一であっても異なっていてもよい。
【００７３】
（成分ａ）が分子量３００〜２，０００の低分子化合物である場合、以下の一般式（ＡＬ）で表される化合物であることが好ましい。
【００７４】
【化１８】
0005398760.tif 000019
【００７５】
式（ＡＬ）において、Ｒａ及びＲｂは各々独立に炭素数１〜４のアルキル基を表し、Ｒａ及びＲｂは互いに結合して４〜６員の脂環構造を形成してもよい。Ｑはｇ価の連結基を表す。ｇは２以上の整数を表す。
【００７６】
式（ＡＬ）において、Ｒａ及びＲｂは各々独立に炭素数１〜４のアルキル基を表し、Ｒａ及びＲｂは互いに結合して４〜６員の脂環構造を形成してもよい。式（ＡＬ）におけるＲａ及びＲｂは、既述の式（Ａ）におけるＲａ及びＲｂとして例示したものと（好ましい例示も含めて）同様である。
【００７７】
式（ＡＬ）において、Ｑはｇ価の連結基を表す。Ｑは炭化水素からｇ個の水素原子が除去された残基であることが好ましい。Ｑが炭化水素からｇ個の水素原子が除去された残基である場合、前記炭化水素中にはエーテル基、エステル基、アミノ基、アミド結合、シリルエーテル基、チオール基等が存在していてもよい。前記炭化水素の炭素数は１〜３０であることが好ましく、１〜２０であることがより好ましい。前記炭化水素は芳香族炭化水素であることが好ましく、芳香族炭化水素としてはベンゼン、ナフタレン等が挙げられる。
【００７８】
本発明のインク組成物が水を含んでいる場合、式（ＡＬ）において、Ｑは水溶性基を有していることが好ましく、この場合、Ｑは水溶性基で置換された炭化水素からｇ個の水素原子が除去された残基であることが好ましい。Ｑが水溶性基で置換された炭化水素からｇ個の水素原子が除去された残基である場合、前記炭化水素中にはエーテル基、エステル基、アミノ基、アミド結合、シリルエーテル基、チオール基等が存在していてもよい。前記炭化水素の炭素数は１〜３０であることが好ましく、１〜２０であることがより好ましい。前記炭化水素は芳香族炭化水素であることが好ましく、芳香族炭化水素としてはベンゼン、ナフタレン等が挙げられる。
【００７９】
式（ＡＬ）において、ｇは２以上の整数を表し、２〜６であることが好ましく、２〜４であることがより好ましく、２〜３であることがさらに好ましく、２であることが特に好ましい。
【００８０】
（成分ａ）が分子量３００〜２，０００の低分子化合物である場合、本発明では以下の化合物（ＡＬ−１）〜（ＡＬ−３）を好ましく用いることができる。
【００８１】
【化１９】
0005398760.tif 000020
【００８２】
（成分ａ）が、重量平均分子量５，０００以上の高分子化合物である場合、（成分ａ）の１分子中に、式（Ａ）で表される基を２つ以上含有していればよく、式（Ａ）で表される基の数に特に制限はないが、２つ以上５００以下が好ましく、１０以上２００以下がさらに好ましい。また（成分ａ）が高分子化合物である場合、式（Ａ）で表される基の少なくとも１つが高分子化合物の側鎖に存在することが好ましく、式（Ａ）で表される基の２つ以上が高分子化合物の側鎖に存在することがより好ましい。
【００８３】
インク組成物をインクジェット法により吐出する際の吐出性等の観点から、重量平均分子量は５，０００〜２００，０００であることが好ましく、７，０００〜１００，０００であることがより好ましく、１０，０００〜５０，０００であることがさらに好ましく、１０，０００〜４０，０００であることが特に好ましい。
【００８４】
なお重量平均分子量は、ゲル透過クロマトグラフ（ＧＰＣ）で測定される。ＧＰＣは、例えば、ＨＬＣ−８０２０ＧＰＣ（東ソー（株）製）を用い、カラムとしてＴＳＫｇｅｌ ＳｕｐｅｒＨＺＭ−Ｈ、ＴＳＫｇｅｌ ＳｕｐｅｒＨＺ４０００、ＴＳＫｇｅｌ ＳｕｐｅｒＨＺ２００（東ソー（株）製、４．６ｍｍＩＤ×１５ｃｍ）を、溶離液としてＴＨＦ（テトラヒドロフラン）を用いる。
【００８５】
（成分ａ）が、重量平均分子量５，０００以上の高分子化合物である場合、高分子化合物の側鎖または末端に式（Ａ）で表される基を有する高分子化合物であれば、その他の高分子構造に限定はなく、ポリアクリレート、ポリエステル、ポリエチレンイミン、ポリスチレン等の高分子構造を使用することが、（成分ａ）は、ポリアクリレート構造を有することが好ましい。
【００８６】
（成分ａ）が高分子化合物である場合、（成分ａ）は下記一般式（ＡＰ）で表される構造を含む高分子化合物であることが好ましい。
【００８７】
【化２０】
0005398760.tif 000021
【００８８】
式（ＡＰ）において、Ｒａｐ１は水素原子又はメチル基を表し、Ｚａｐ１は単結合、−ＣＯＯ−又は−ＣＯＮＲａｘ１−を表し、Ｒａｘ１は水素原子または炭素数１〜４のアルキル基を表し、Ｘａｐ１は２価の有機基を表し、Ｒａ及びＲｂは各々独立に炭素数１〜４のアルキル基を表し、Ｒａ及びＲｂは互いに結合して４〜６員の脂環構造を形成してもよい。
【００８９】
式（ＡＰ）において、Ｒａ及びＲｂは各々独立に炭素数１〜４のアルキル基を表し、Ｒａ及びＲｂは互いに結合して４〜６員の脂環構造を形成してもよい。式（ＡＰ）におけるＲａ及びＲｂは、既述の式（Ａ）におけるＲａ及びＲｂとして例示したものと（好ましい例示も含めて）同様である。
【００９０】
式（ＡＰ）において、Ｒａｐ１は水素原子又はメチル基を表す。Ｒａｐ１はメチル基であることが好ましい。
【００９１】
式（ＡＰ）において、Ｚａｐ１は単結合、−ＣＯＯ−又は−ＣＯＮＲａｘ１−を表す。Ｚａｐ１は−ＣＯＯ−であることが好ましい。
また、Ｒａｘ１は水素原子または炭素数１〜４のアルキル基を表す。炭素数１〜４のアルキル基は、直鎖構造であっても分岐構造であってもよい。具体的には、メチル基、エチル基、プロピル基、イソプロピル基、ブチル基、イソブチル基、ｓｅｃ−ブチル基、ｔ−ブチル基を表す。Ｒａｘ１は水素原子または炭素数１〜２のアルキル基、即ち、メチル基、又は、エチル基であることが好ましく、水素原子であることが特に好ましい。なお、Ｒａｘ１は置換基を有していても、置換基を有していなくてもよいが、置換基を有していないことが好ましい。
【００９２】
式（ＡＰ）において、Ｘａｐ１は２価の有機基を表す。２価の有機基としては、炭素数２〜２０のアルキレン基であることが好ましい。前記アルキレン基は直鎖構造であっても分岐構造であっても環状構造であってもよい。また、アルキレン基中には、エーテル結合、エステル結合、アミド結合、ウレタン結合、アリーレン基が存在していてもよい。Ｘａｐ１がアルキレン基である場合の炭素数は２〜２０であることが好ましく、炭素数２〜１２であることがより好ましく、炭素数２〜８であることがさらに好ましい。
【００９３】
式（ＡＰ）において、Ｒａ及びＲｂは各々独立に炭素数１〜２のアルキル基であり、Ｒａｐ１はメチル基であり、Ｚａｐ１は−ＣＯＯ−であり、Ｘａｐ１は炭素数２〜１２のアルキレン基であることが好ましい。
【００９４】
（成分ａ）が上記一般式（ＡＰ）で表される構造を含む高分子化合物である場合、当該高分子化合物は下記一般式（ＡＰ−Ｍ）で表される単量体を重合して得られる高分子化合物であることが好ましい。
また、インク組成物を硬化した後の膜物性を制御する観点からその他の単量体を共重合成分に含んでいることが好ましい。
【００９５】
【化２１】
0005398760.tif 000022
【００９６】
一般式（ＡＰ−Ｍ）におけるＲａ、Ｒｂ、Ｒａｐ１、Ｚａｐ１、及びＸａｐ１は、既述の式（ＡＰ）における定義と（好ましい例示も含めて）同様である。
【００９７】
式（ＡＰ−Ｍ）で表される単量体の好ましい例としては以下の化合物（ＡＰ−Ｍ１）〜（ＡＰ−Ｍ１６）を挙げることができるが、本発明はこれらに限定されない。
【００９８】
【化２２】
0005398760.tif 000023
【００９９】
【化２３】
0005398760.tif 000024
【０１００】
【化２４】
0005398760.tif 000025
【０１０１】
【化２５】
0005398760.tif 000026
【０１０２】
本発明のインク組成物が水を含んでいる場合、（成分ａ）は、水溶性基を有していることが望ましい。
【０１０３】
本発明のインク組成物が水を含んでいる場合の（成分ａ）は、水溶性、又は、水分散性であることが好ましく、（成分ａ）の１ｇを３０ｍｌ未満の水で溶解、又は、分散できることが好ましく、２０ｍｌ未満の水で溶解、又は、分散できることがより好ましく、１０ｍｌ未満の水で溶解、又は、分散できることが特に好ましい。（成分ａ）は水溶性であることが好ましい。
【０１０４】
本発明の（成分ａ）は水溶性基を有することが好ましく、（成分ａ）における水溶性基は、（成分ａ）の化合物に水溶性もしくは水分散性を持たせることが可能な基であれば限定されない。（成分ａ）が有してもよい水溶性基としては、ノニオン性水溶性基でもよいし、アニオン性もしくはカチオン性のようなイオン性水溶性基のいずれも使用することができ、限定的ではない。
【０１０５】
本発明で用いられるノニオン性水溶性基としては、限定的ではないが、例えば、窒素原子又は酸素原子を含む複素環化合物から水素原子を１個除いた残基、アミド基、カルバモイル基、アルキル置換カルバモイル基、アルコール性水酸基及びポリアルキレンオキシ構造を有する基等が挙げられ、カルバモイル基、アルキル置換カルバモイル基、アルコール性水酸基、及びポリアルキレンオキシ構造を有する基が好ましく、アルコール性水酸基、及びポリアルキレンオキシ構造を有する基が更に好ましい。
【０１０６】
前記窒素原子又は酸素原子を含む複素環化合物としては、γ―ブチロラクトン等のラクトン類、２−ピロリドン、エチレンウレア等の環状ウレア類、エチレンカーボネート、プロピレンカーボネート等の環状カーボネート類、テトラヒドロフラン、１，４−ジオキサン等の環状エーテル類、１２−クラウン−４等のクラウンエーテル類が挙げられる。
【０１０７】
前記アミド基としては、限定的ではないが、例えば、下記式（１１）で表される基が好ましく挙げられる。
【０１０８】
【化２６】
0005398760.tif 000027
【０１０９】
式（１１）中、Ｒ１ａ及びＲ１ｂは、各々独立に、水素原子又はアルキル基を表す。Ｒ１ａ及びＲ１ｂは互いに結合して４〜６員環を形成していてもよい。
【０１１０】
前記式（１１）におけるＲ１ａ及びＲ１ｂは、各々独立に水素原子又はアルキル基を表す。前記Ｒ１ａ及びＲ１ｂにおけるアルキル基としては、直鎖または分岐のアルキル基を表し、−ＣＯＯ−結合、−Ｏ−結合、又は−ＮＨ−結合を含んでいても良い。前記アルキル基は、炭素数１〜１０が好ましく、炭素数１〜６がより好ましく、炭素数１〜３が特に好ましい。Ｒ１ａ及びＲ１ｂは、互いに結合して４〜６員環を形成していてもよい。これらの基は置換基を有していても有していなくてもよいが、置換基を有していないことが好ましい。前記Ｒ１ａ及びＲ１ｂで表されるアルキル基の具体例としては、メチル基、ｔ−ブチル基等が挙げられる。
【０１１１】
式（１１）において、Ｒ１ａ及びＲ１ｂが有していてもよい置換基としては、水酸基等が好ましい。
【０１１２】
前記アルキル置換カルバモイル基としては、カルバモイル基のＮに結合する水素原子がアルキル基で置換されたモノアルキルカルバモイル基、又は、カルバモイル基のＮに結合する２つの水素原子がアルキル基で置換されたジアルキルカルバモイル基が挙げられる。具体的には、下記式（１２）で表される基が好ましく挙げられる。
【０１１３】
【化２７】
0005398760.tif 000028
【０１１４】
式（１２）中、Ｒ２ａ及びＲ２ｂは、各々独立に、水素原子又はアルキル基を表す。Ｒ２ａ及びＲ２ｂは互いに結合して４〜６員環を形成していてもよい。
【０１１５】
前記式（１２）におけるＲ２ａ及びＲ２ｂは、各々独立に、水素原子又はアルキル基を表す。前記Ｒ２ａ及びＲ２ｂにおけるアルキル基としては、直鎖または分岐のアルキル基を表し、−Ｏ−結合、−ＣＯＯ−結合、−Ｃ（＝Ｏ）―結合を含んでいても良い。前記アルキル基は、炭素数１〜１０が好ましく、炭素数１〜６がより好ましく、炭素数１〜３が特に好ましい。Ｒ２ａ及びＲ２ｂは互いに結合して４〜６員環を形成していてもよい。前記R２a及びＲ２ｂで表されるアルキル基の具体例としては、限定的ではないが、メチレン基、エチレン基等が挙げられる。これらの基は置換基を有していても有していなくてもよいが、置換基を有していないことが好ましい。
【０１１６】
式（１２）において、Ｒ２ａ及びＲ２ｂが有していてもよい置換基としては、炭素数１〜２のアルコキシ基、水酸基等が好ましい。
【０１１７】
前記ポリアルキレンオキシ構造を有する基としては、限定的ではないが、例えば、下記式（１３）で表される基が好ましく挙げられる。
【０１１８】
【化２８】
0005398760.tif 000029
【０１１９】
式（１３）中、Ｒ３ａはアルキレン基を表し、Ｒ３ｂは水素原子又はアルキル基を表す。ｎ３は、４〜５０の整数を表す。複数存在するＲ３ａは各々同一であっても異なっていてもよい。
【０１２０】
前記式（１３）におけるＲ３ａはアルキレン基を表す。前記Ｒ３ａで表されるアルキレン基としては、直鎖、分岐または環状のアルキレン基を表し、−Ｏ−結合又は−ＣＯＯ−結合を含んでいてもよい。前記アルキレン基は、炭素数１〜１０が好ましく、炭素数１〜６が好ましく、炭素数１〜３が特に好ましい。式（１３）の基において複数存在するＲ３ａは、各々同一であっても異なっていても良く、同一であることが好ましい。これらの基は置換基を有していても有していなくてもよいが、置換基を有していないことが好ましい。Ｒ３aで表されるアルキレン基の具体例としては、エチレン基等が挙げられる。
【０１２１】
前記式（１３）におけるＲ３ａが有していてもよい置換基としては、炭素数１〜２のアルコキシ基、水酸基等が好ましい。
【０１２２】
前記式（１３）におけるＲ３ｂは水素原子又はアルキル基を表す。前記Ｒ３ｂで表されるアルキル基としては、直鎖、分岐または環状のアルキル基を表し、炭素数１〜１０が好ましく、炭素数１〜６がより好ましく、炭素数１〜３が特に好ましい。Ｒ３ｂで表されるアルキル基としては、具体的にはメチル基、エチル基等が挙げられる。
【０１２３】
前記式（１３）におけるｎ３は、４〜５０の整数を表し、５〜４０がより好ましく、１０〜３０が更に好ましい。
【０１２４】
本発明で用いられるイオン性水溶性基としては、カルボキシル基、スルホ基、リン酸基、ホスホン酸基、及びこれらの塩、並びに４級アンモニウム塩からなる群から選ばれる基であることが好ましい。塩としては、金属塩やオニウム塩等が挙げられる。
イオン性水溶性基としては、カルボキシル基、スルホ基、リン酸基、ホスホン酸基、及びこれらの塩からなる群から選ばれる基であることがより好ましく、カルボキシル基、スルホ基、及びこれらの塩からなる群から選ばれる基であることがさらに好ましく、カルボキシル基及びこの塩であることが特に好ましい。
【０１２５】
カルボキシル基の金属塩としては、カルボキシル基のアルカリ金属塩であることが好ましい。具体例としては、−ＣＯＯＬｉ、−ＣＯＯＮａ、−ＣＯＯＫ、等が挙げられ、−ＣＯＯＮａ、−ＣＯＯＫ等であることが好ましい。
【０１２６】
カルボキシル基のオニウム塩としては、カルボキシル基のアンモニウム塩や、ピリジニウム塩、ホスホニウム塩等が挙げられ、アンモニウム塩であることが好ましい。具体例としては、カルボキシル基のテトラアルキルアンモニウム塩、カルボキシル基のトリアルキルアリールアンモニウム塩等が挙げられ、カルボキシル基のテトラアルキルアンモニウム塩であることが好ましい。アンモニウム塩を形成するアルキル基としては炭素数１〜４のアルキル基が好ましく、アリール基としてはフェニル基が好ましい。
【０１２７】
スルホ基の金属塩としては、スルホ基のアルカリ金属塩であることが好ましい。具体例としては、−ＳＯ３Ｌｉ、−ＳＯ３Ｎａ、−ＳＯ３Ｋ、等が挙げられ、−ＳＯ３Ｎａ、−ＳＯ３Ｋであることが好ましい。
【０１２８】
スルホ基のオニウム塩としては、スルホ基のアンモニウム塩や、ピリジニウム塩、ホスホニウム塩等が挙げられ、アンモニウム塩であることが好ましい。具体例としては、スルホ基テトラアルキルアンモニウム塩、スルホ基のトリアルキルアリールアンモニウム塩等が挙げられ、スルホ基のテトラアルキルアンモニウム塩であることが好ましい。アンモニウム塩を形成するアルキル基としては炭素数１〜４のアルキル基が好ましく、アリール基としてはフェニル基が好ましい。
【０１２９】
リン酸基の金属塩としては、リン酸基のアルカリ金属塩であることが好ましい。具体例としては、リン酸基のナトリウム塩やカリウム塩等が挙げられ、リン酸基のナトリウム塩であることが好ましい。
【０１３０】
リン酸基のオニウム塩としては、リン酸基のアンモニウム塩や、ピリジニウム塩、ホスホニウム塩等が挙げられ、アンモニウム塩であることが好ましい。具体例としては、リン酸基のテトラアルキルアンモニウム塩、リン酸基のトリアルキルアリールアンモニウム塩等が挙げられ、リン酸基のテトラアルキルアンモニウム塩であることが好ましい。アンモニウム塩を形成するアルキル基としては炭素数１〜４のアルキル基が好ましく、アリール基としてはフェニル基が好ましい。
【０１３１】
ホスホン酸基の金属塩としては、ホスホン酸基のアルカリ金属塩であることが好ましい。具体例としては、ホスホン酸基のナトリウム塩やカリウム塩等が挙げられ、ホスホン酸基のナトリウム塩であることが好ましい。
【０１３２】
ホスホン酸基のオニウム塩としては、ホスホン酸基のアンモニウム塩や、ピリジニウム塩、ホスホニウム塩等が挙げられ、アンモニウム塩であることが好ましい。具体例としては、ホスホン酸基のテトラアルキルアンモニウム塩、ホスホン酸のトリアルキルアリールアンモニウム塩等が挙げられ、ホスホン酸基のテトラアルキルアンモニウム塩であることが好ましい。アンモニウム塩を形成するアルキル基としては炭素数１〜４のアルキル基が好ましく、アリール基としてはフェニル基が好ましい。
【０１３３】
４級アンモニウム塩としては、４級アンモニウムイオンとハロゲン化物イオンからなる塩、４級アンモニウムイオンとスルホン酸イオン、リン酸イオン、ホスホン酸イオン等の有機アニオンからなる塩、４級アンモニウムイオンとＢＦ４−、ＰＦ６−、ＳｂＦ６−等のフッ素原子を含有するアニオンからなる塩等が挙げられ、４級アンモニウムイオンとハロゲン化物イオンからなる塩であることが好ましい。
４級アンモニウムイオンとしては、トリアルキルアンモニウム構造を有していることが好ましく、前記アルキル基の炭素数は１〜１０であることが好ましく、１〜５であることがさらに好ましい。具体的にはトリメチルアンモニウム構造又はトリエチルアンモニウム構造を有していることが好ましい。
４級アンモニウム塩の具体例としては、−Ｎ＋（ＣＨ３）３Ｃｌ−、−Ｎ＋（Ｃ２Ｈ５）３Ｃｌ−、−Ｎ＋（Ｃ４Ｈ９）３Ｃｌ−等が挙げられ、−Ｎ＋（ＣＨ３）３Ｃｌ−又は−Ｎ＋（Ｃ２Ｈ５）３Ｃｌ−等であることが好ましい。
【０１３４】
なお、（成分ａ）中の水溶性基の個数は、（成分ａ）が水溶性もしくは水分散性を有する限り限定的でなく、例えば１個でも複数でもよく、その数は、水溶性基の種類、分子量等に応じて適宜選択される。水溶性基が複数存在する場合、それらは同一であっても異なっていてもよい。
【０１３５】
（成分ａ）が高分子化合物である場合、当該高分子化合物は前記（ＡＰ）の構造に加えて、下記一般式（ＡＰ―Ｃ）の構造を有することが好ましい。
【０１３６】
【化２９】
0005398760.tif 000030
【０１３７】
一般式（ＡＰ−Ｃ）において、Ｒａｐ２は水素原子またはメチル基を表す。Ｚａｐ２は−ＣＯＯ−、−ＣＯＮＲａｘ２−または単結合を表し、Ｒａｘ２は水素原子または炭素数１〜４のアルキル基を表す。Ｘａｐ２は単結合、アルキレン基、アリーレン基及びアラルキレン基からなる群から選ばれる基を表す。Ａａは水溶性基を表す。
【０１３８】
一般式（ＡＰ−Ｃ）において、Ｒａｐ２は水素原子またはメチル基を表す。
【０１３９】
一般式（ＡＰ−Ｃ）において、Ｚａｐ２は−ＣＯＯ−、−ＣＯＮＲａｘ２−または単結合を表し、−ＣＯＯ−であることが好ましい。Ｒａｘ２は水素原子または炭素数１〜４のアルキル基を表す。炭素数１〜４のアルキル基は、直鎖構造であっても分岐構造であってもよい。具体的には、メチル基、エチル基、プロピル基、イソプロピル基、ブチル基、イソブチル基、ｓｅｃ−ブチル基、ｔ−ブチル基を表す。Ｒｄｙは水素原子または炭素数１〜２のアルキル基、即ち、メチル基、又は、エチル基であることが好ましく、水素原子であることが特に好ましい。なお、Ｒａｘ２は置換基を有していても、置換基を有していなくてもよいが、置換基を有していないことが好ましい。
【０１４０】
前記Ｒａｘ２が有していてもよい置換基としては、炭素数１〜８のアリール基、炭素数１〜８のアルコキシ基、ヒドロキシル基、カルボキシル基、ハロゲン原子（Ｆ，Ｃｌ，Ｂｒ，Ｉ等）等が挙げられる。
【０１４１】
一般式（ＡＰ−Ｃ）において、Ｘａｐ２は単結合またはアルキレン基、アリーレン基及びアラルキレン基からなる群から選ばれる基を表し、炭素数１〜２０のアルキレン基、炭素数６〜２０のアリーレン基又は炭素数７〜２０のアラルキレン基であることが好ましい。これらの基は置換基を有していても、置換基を有していなくてもよい。また、これらの基の中には、エーテル結合、エステル結合、アミド結合、ウレタン結合が存在していてもよい。一般式（ＡＰ−Ｃ）において、Ｘａｐ２は単結合であることが好ましい。
【０１４２】
前記Ｘａｐ２が有していてもよい置換基としては、炭素数１〜８のアリール基、炭素数１〜８のアルコキシ基、ヒドロキシル基、カルボキシル基、ハロゲン原子（Ｆ，Ｃｌ，Ｂｒ，Ｉ等）等が挙げられる。
【０１４３】
Ｘａｐ２が炭素数１〜２０のアルキレン基である場合、前記アルキレン基は直鎖構造であっても分岐構造であっても環状構造であってもよい。Ｘａｐ２がアルキレン基である場合の炭素数は２〜１２であることがより好ましく、炭素数２〜８であることがさらに好ましい。Ｘａｐ２のアルキレン基の具体例としては、−ＣＨ２−、−Ｃ２Ｈ４−、−Ｃ（ＣＨ３）２−ＣＨ２−、−ＣＨ２Ｃ（ＣＨ３）２ＣＨ２−、−Ｃ６Ｈ１２−、Ｃ４Ｈ７（Ｃ４Ｈ９）Ｃ４Ｈ８−、Ｃ１８Ｈ３６、１，４−ｔｒａｎｓ−シクロヘキシレン基、−Ｃ２Ｈ４−ＯＣＯ−Ｃ２Ｈ４−、−Ｃ２Ｈ４−ＯＣＯ−、−Ｃ２Ｈ４−Ｏ−Ｃ５Ｈ１０−、−ＣＨ２−Ｏ−Ｃ５Ｈ９（Ｃ５Ｈ１１）−、−Ｃ２Ｈ４−ＣＯＮＨ−Ｃ２Ｈ４−、−Ｃ４Ｈ８−ＯＣＯＮＨ−Ｃ６Ｈ１２−、−ＣＨ２−ＯＣＯＮＨＣ１０Ｈ２０−、−ＣＨ２Ｃ（ＯＨ）ＣＨ２−等を挙げることができる。
【０１４４】
Ｘａｐ２が炭素数６〜２０のアリーレン基である場合、前記アリーレン基の炭素数は６〜１８であることが好ましく、６〜１４であることがさらに好ましく、６〜１０であることが特に好ましい。Ｘａｐ２のアリーレン基の具体例としては、フェニレン基、ビフェニレン基、−Ｃ６Ｈ４−ＣＯ−Ｃ６Ｈ４−、ナフチレン基等を挙げることができる。
【０１４５】
Ｘａｐ２が炭素数７〜２０のアラルキレン基である場合、前記アラルキレン基の炭素数は７〜１８であることが好ましく、７〜１４であることがさらに好ましく、７〜１０であることが特に好ましい。アラルキレン基の具体例としては、−Ｃ３Ｈ６−Ｃ６Ｈ４−、−Ｃ２Ｈ４−Ｃ６Ｈ４−Ｃ６Ｈ４−、−ＣＨ２−Ｃ６Ｈ４−Ｃ６Ｈ４−Ｃ２Ｈ４−、−Ｃ２Ｈ４−ＯＣＯ−Ｃ６Ｈ４−等を挙げることができる。
【０１４６】
Ａａで表される水溶性基としては、好ましい範囲も含めて、既述の水溶性基と同様のものを挙げることができる。
【０１４７】
一般式（ＡＰ−Ｃ）において、Ｒａｐ２は水素原子であり、Ｚａｐ２は−ＣＯＯ−であり、Ｘａｐ２は単結合、炭素数２〜８のアルキレン基又は炭素数６〜１０のアリーレン基であり、Ａａはカルボキシル基、又はスルホ基であることが好ましい。
【０１４８】
上記一般式（ＡＰ−Ｃ）で表される構造は、（ＡＰ−Ｃ−Ｍ）で表される単量体を重合して得ることができる。
【０１４９】
【化３０】
0005398760.tif 000031
【０１５０】
式（ＡＰ−Ｃ−Ｍ）において、Ｒａｐ２、Ｚａｐ２、Ｘａｐ２、Ａａは（ＡＰ−Ｃ）における定義と好ましい範囲も含めて同様である。
【０１５１】
式（ＡＰ−Ｃ−Ｍ）で表される単量体の好ましい例としては以下の化合物（ＡＰ−Ｃ−Ｍ１）〜（ＡＰ−Ｃ−Ｍ２７）を挙げることができるが、本発明はこれらに限定されない。
【０１５２】
【化３１】
0005398760.tif 000032
【０１５３】
【化３２】
0005398760.tif 000033
【０１５４】
【化３３】
0005398760.tif 000034
【０１５５】
式（ＡＰ−Ｍ）で表される単量体および式（ＡＰ−Ｃ−Ｍ）に代表される構造を有する単量体と共重合し得るその他の単量体としては、スチレン、ｐ−メトキシスチレン、メチル（メタ）アクリレート、エチル（メタ）アクリレート、アリル（メタ）アクリレート、ブチル（メタ）アクリレート、ヘキシル（メタ）アクリレート、２−エチルヘキシル（メタ）アクリレート、オクチル（メタ）アクリレート、デシル（メタ）アクリレート、ステアリル（メタ）アクリレート、シクロヘキシル（メタ）アクリレート、ボルニル（メタ）アクリレート、イソボルニル（メタ）アクリレート、ベンジル（メタ）アクリレート、２−エチヘキシルジグリコール（メタ）アクリレート、ブトキシエチル（メタ）アクリレート、ブトシキメチル（メタ）アクリレート、３−メトキシブチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、３−ヒドロキシプロピル（メタ）アクリレート、ブトキシジエチレングリコール（メタ）アクリレート、トリフルオロエチル（メタ）アクリレート、ペルフルオロオクチルエチル（メタ）アクリレート、２−ヒドロキシ−３−フェノキシプロピル（メタ）アクリレート、（メタ）アクリルアミド、Ｎ−ブチル（メタ）アクリルアミド、Ｎ−ｐ−ヒドロキシフェニル（メタ）アクリルアミド、ｐ−スルファモイルフェニル（メタ）アクリルアミドが挙げられる。式（１´−１）で表される単量体と共重合し得る単量体としては、メチル（メタ）アクリレート、エチル（メタ）アクリレート、ブチル（メタ）アクリレート、ヘキシル（メタ）アクリレート、２−エチルヘキシル（メタ）アクリレート等の炭素数１〜８程度のアルキル（メタ）アクリレートが好ましい。なお、上記以外の公知のモノマーを、必要に応じて使用することもできる。
【０１５６】
（成分ａ）が共重合体である場合、下記一般式（Ａ−ｐｏｌｙ）の構造を有することが好ましい。
【０１５７】
【化３４】
0005398760.tif 000035
【０１５８】
一般式（Ａ−ｐｏｌｙ）におけるＲａｐ３は、水素原子又はメチル基を表す。Ｚａｐ３は−ＣＯＯ−、−ＣＯＮＲａｘ３−または単結合を表し、Ｒａｘ３は水素原子または炭素数１〜４のアルキル基を表す。Ｙａｐ３は水素原子、炭素数１〜１０のアルキル基、炭素数６〜２０のアリール基又は炭素数７〜２０のアラルキル基を表す。ａ１、ｂ１及びｃ１は高分子化合物における共重合比を表し、ａ１、ｂ１及びｃ１の総和は１００となる。
一般式（Ａ−ｐｏｌｙ）におけるＲａ、Ｒｂ、Ｒａｐ１、Ｚａｐ１及びＸａｐ１は、一般式（ＡＰ）における定義と好ましい範囲も含めて同様である。
一般式（Ａ−ｐｏｌｙ）におけるＲａｐ２、Ｚａｐ２、Ｘａｐ２及びＡａは、一般式（ＡＰ−Ｃ）における定義と好ましい範囲も含めて同様である。
【０１５９】
一般式（Ａ−ｐｏｌｙ）において、Ｒａｐ３は、水素原子又はメチル基を表し、水素原子であることが好ましい。
【０１６０】
一般式（Ａ−ｐｏｌｙ）において、Ｚａｐ３は−ＣＯＯ−、−ＣＯＮＲａｘ３−または単結合を表し、−ＣＯＯ−であることが好ましい。Ｒａｘ３は水素原子または炭素数１〜４のアルキル基を表す。炭素数１〜４のアルキル基は、直鎖構造であっても分岐構造であってもよい。具体的には、メチル基、エチル基、プロピル基、イソプロピル基、ブチル基、イソブチル基、ｓｅｃ−ブチル基、ｔ−ブチル基を表す。Ｒａｘ３は水素原子または炭素数１〜２のアルキル基、即ち、メチル基、又は、エチル基であることが好ましく、水素原子であることが特に好ましい。なお、Ｒａｘ３は置換基を有していても、置換基を有していなくてもよいが、置換基を有していないことが好ましい。
【０１６１】
式（Ａ−ｐｏｌｙ）において、Ｙａｐ３は水素原子、炭素数１〜１０のアルキル基、炭素数６〜２０のアリール基または炭素数７〜２０のアラルキル基を表す。これらの基は置換基を有していても、置換基を有していなくてもよい。また、これらの基の中には、エーテル結合、エステル結合、アミド結合、ウレタン結合が存在していてもよい。
【０１６２】
Ｙａｐ３が炭素数１〜１０のアルキル基である場合、前記アルキル基は直鎖構造であっても、分岐構造であっても、環状構造であってもよい。Ｙａｐ３が炭素数１〜１０のアルキル基である場合、炭素数は１〜８であることが好ましく、１〜６であることがさらに好ましい。
Ｙａｐ３が炭素数１〜１０のアルキル基である場合の具体例としては、−ＣＨ３、−Ｃ２Ｈ５、−ＣＨ（ＣＨ３）２、−ＣＨ２Ｃ（ＣＨ３）３、−Ｃ６Ｈ１３、シクロヘキシル基、−Ｃ２Ｈ４−ＯＣＯ−Ｃ２Ｈ５、−Ｃ２Ｈ４−Ｏ−Ｃ５Ｈ１１、−Ｃ２Ｈ４−ＣＯＮＨ−Ｃ２Ｈ５、−Ｃ４Ｈ８−ＯＣＯＮＨ−Ｃ６Ｈ１３、等を挙げることができる。
【０１６３】
Ｙａｐ３が炭素数６〜２０のアリール基である場合、前記アリール基の炭素数は６〜２０であり、６〜１８であることが好ましく、６〜１４であることがさらに好ましく、６〜１０であることが最も好ましい。Ｙａｐ３のアリール基の具体例としては、フェニル基、ビフェニル基、−Ｃ６Ｈ４−ＣＯ−Ｃ６Ｈ５、ナフチル基等を挙げることができる。
【０１６４】
Ｙａｐ３が炭素数７〜２０のアラルキル基である場合、前記アラルキル基の炭素数は７〜２０であり、７〜１８であることが好ましく、７〜１４であることがさらに好ましく、７〜１０であることが最も好ましい。Ｙａｐ３のアラルキル基の具体例としては、−Ｃ３Ｈ６−Ｃ６Ｈ５、−Ｃ２Ｈ４−Ｃ６Ｈ４−Ｃ６Ｈ５、−ＣＨ２−Ｃ６Ｈ４−Ｃ６Ｈ４−Ｃ２Ｈ５、−Ｃ２Ｈ４−ＯＣＯ−Ｃ６Ｈ５等を挙げることができる。
【０１６５】
式（Ａ−ｐｏｌｙ）において、ａ１、ｂ１及びｃ１は高分子化合物における共重合比を表し、ａ１、ｂ１及びｃ１の総和は１００となる（共重合比はモル基準である）。３０≦ａ１＋ｂ１≦９０かつ１０≦ｃ１≦７０であることが好ましく、４０≦ａ１＋ｂ１≦９０かつ１０≦ｃ１≦６０であることがさらに好ましい。
【０１６６】
一般式（Ａ−ｐｏｌｙ）において、Ｒａ及びＲｂは各々独立に炭素数１〜２のアルキル基であり、Ｒａｐ１はメチル基であり、Ｚａｐ１は−ＣＯＯ−であり、Ｘａｐ１は炭素数２〜１２のアルキレン基であり、Ｒａｐ２は水素原子であり、Ｚａｐ２は−ＣＯＯ−であり、Ｘａｐ２は単結合、炭素数２〜８のアルキレン基又は炭素数６〜１０のアリーレン基であり、Ａａは−ＣＯＯＭ１、又は−ＳＯ３Ｍ１であり、Ｒａｐ３は水素原子であり、Ｚａｐ３は−ＣＯＯ−であり、Ｙａｐ３は炭素数１〜６のアルキル基または炭素数６〜１０のアリール基であり、ａ１、ｂ１及びｃ１は、３０≦ａ１＋ｂ１≦９０かつ１０≦ｃ１≦７０であることが特に好ましい。
【０１６７】
（成分ａ）として、以下の化合物を挙げることができるが、本発明はこれに限定されない。
【０１６８】
【化３５】
0005398760.tif 000036
【０１６９】
【化３６】
0005398760.tif 000037
【０１７０】
【化３７】
0005398760.tif 000038
【０１７１】
【化３８】
0005398760.tif 000039
【０１７２】
本発明における（成分ａ）やその前駆体は、一般的には公知慣用の方法により製造することができる。例えば、例示化合物（ＡＬ−１）〜（ＡＬ−３）のような低分子化合物は、米国特許公開公報ＵＳ２００９／０２２４２０３Ａ１、Ｓｙｎｌｅｔｔ  １３巻２１７２〜２１７６頁（２００９年）、Ｊｏｕｒｎａｌ  ｏｆ  Ｐｏｌｙｍｅｒ  Ｓｃｉｅｎｃｅ  Ｐａｒｔ  Ａ−１  Ｐｏｌｙｍｅｒ  Ｃｈｅｍｉｓｔｒｙ  １０巻６号１６８７〜１６９９頁（１９７２年）等に記載の方法を参考にして製造できる。例示化合物（ＡＰ−Ｍ１）〜（ＡＰ−Ｍ１６）のような高分子化合物の前駆体となるアクリレート類は、特開昭５２−９８８号公報、特開平４−２５１２５８号公報等に記載の方法を参考にして製造できる。例示化合物（ＡＰ−Ｃ−Ｍ１）〜（ＡＰ−Ｃ−Ｍ２７）のような高分子化合物の前駆体となる化合物は、いずれも市販の化合物、または、市販の化合物の酸性基をアルカリ金属の水酸化物等により中和したものである。例示化合物（Ａ−１）〜（Ａ−３１）のような高分子化合物は、前記の前駆体を公知の重合方法により重合し、必要に応じて酸性基をアルカリ金属の水酸化物等により中和することにより得ることができ、例えば、特開昭５２−９８８号公報、特開昭５５−１５４９７０号公報、Ｌａｎｇｍｕｉｒ  １８巻１４号５４１４〜５４２１頁（２００２年）等に記載の重合方法準じた方法で製造することができる。
【０１７３】
（成分ａ）のインク組成物中における含有量としては、１〜５０質量％が好ましく、２〜３５質量％がより好ましく、３〜３０質量％がさらに好ましい。
【０１７４】
＜（一般式（Ｂ１）で表される化合物から水素原子を１個除いた残基又は一般式（Ｂ２）で表される化合物から水素原子を１個除いた残基の少なくともいずれか一方を１分子中に２つ以上有する化合物＞
本発明に用いられる一般式（Ｂ１）で表される化合物から水素原子を１個除いた残基又は一般式（Ｂ２）で表される化合物から水素原子を１個除いた残基の少なくともいずれか一方を２つ以上有する化合物は、一般式（Ｂ１）で表される化合物から水素原子を１個除いた残基又は一般式（Ｂ２）で表される化合物から水素原子を１個除いた残基の少なくともいずれか一方を２つ以上有する化合物であれば制限することなく使用できるが、本発明の第１の態様においては、（成分ｂ）は、一般式（Ｂ１）で表される化合物から水素原子を１個除いた残基を１分子中に２つ以上有する化合物、又は下記一般式（Ｂ−ｐｏｌｙ）で表される化合物であることを要する。
ここで、「一般式（Ｂ１）で表される化合物から水素原子を１個除いた残基及び一般式（Ｂ２）で表される化合物から水素原子を１個除いた残基からなる群より選ばれる少なくとも１種の基」を、「一般式（Ｂ１）及び（Ｂ２）からなる群より選ばれる少なくとも１種の基」とも称する。
【０１７５】
次に一般式（Ｂ１）について詳細に説明をする。
（一般式（Ｂ１）の説明）
【０１７６】
【化３９】
0005398760.tif 000040
【０１７７】
一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２は各々独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ3）2−及び−ＣＨ＝ＣＨ−からなる群より選ばれる二価の基を表す。
Ｇｂ１及びＧｂ２は各々独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。
【０１７８】
Ｒｂ１及びＲｂ２は各々独立に水素原子、アルキル基、アリール基、アルケニル基、又は複素環基を表し、Ｒｂ１及びＲｂ２は互いに結合して環を形成してもよい。前記アルキル基、アリール基、アルケニル基、及び複素環基は、置換基を有していても、置換基を有していなくてもよい。
Ｒｂ１及びＲｂ２は各々独立に水素原子、アルキル基又はアルケニル基であることが好ましく、水素原子またはアルキル基であることがさらに好ましい。
【０１７９】
Ｒｂ１及びＲｂ２の少なくとも一方がアルキル基である場合、炭素数１〜１２のアルキル基であることが好ましく、炭素数１〜４のアルキル基であることがさらに好ましい。アルキル基としては、例えば、メチル基、エチル基、プロピル基、イソプロピル基、ブチル基、イソブチル基、sec−ブチル基、tert−ブチル基、ペンチル基、イソペンチル基、ネオペンチル基、１−エチルプロピル基、ヘキシル基、イソヘキシル基、１，１−ジメチルブチル基、２，２−ジメチルブチル基、３，３−ジメチルブチル基、２−エチルブチル基、ヘプチル基、オクチル基、ノニル基、デシル基などが挙げられる。
【０１８０】
Ｒｂ１及びＲｂ２の少なくとも一方がアリール基である場合、炭素数６〜２０のアリール基であることが好ましく、炭素数６〜１０のアリール基であることがさらに好ましい。アリール基としては、例えば、フェニル基、ナフチル基、アントリル基、フェナントリル基、アセナフチレニル基、ビフェニリル基などが挙げられる。なかでも、フェニル基、１−ナフチル基、２−ナフチル基などが挙げられる。
【０１８１】
Ｒｂ１及びＲｂ２の少なくとも一方がアルケニル基である場合、炭素数２〜１２のアルケニル基であることが好ましく、炭素数２〜６のアルケニル基であることがさらに好ましい。アルケニル基としては、例えば、エテニル基、１−プロペニル基、２−プロペニル基、２−メチル−１−プロペニル基、１−ブテニル基、２−ブテニル基、３−ブテニル基、３−メチル−２−ブテニル基、１−ペンテニル基、２−ペンテニル基、３−ペンテニル基、４−ペンテニル基、４−メチル−３−ペンテニル基、１−ヘキセニル基、３−ヘキセニル基、５−ヘキセニル基、１−ヘプテニル基、１−オクテニル基などが挙げられる。
【０１８２】
Ｒｂ１及びＲｂ２の少なくとも一方が複素環基である場合、環構成原子として炭素原子以外に酸素原子、硫黄原子および窒素原子から選ばれるヘテロ原子を１ないし４個含有する５〜７員の単環式非芳香族複素環基および縮合非芳香族複素環基等が挙げられる。該縮合非芳香族複素環基としては、例えば、これら５〜７員の単環式非芳香族複素環基と、１ないし２個の窒素原子を含む６員環、ベンゼン環または１個の硫黄原子を含む５員環とが縮合した基等が挙げられる。非芳香族複素環基には、橋かけ環式のものも含まれる。
非芳香族複素環基の具体的な例としては、ピロリジニル（例、１−ピロリジニル、２−ピロリジニル、３−ピロリジニル）、ピペリジニル（例、ピペリジノ）、モルホリニル（例、モルホリノ）、チオモルホリニル（例、チオモルホリノ）、ピペラジニル（例、１−ピペラジニル）、ヘキサメチレンイミニル（例、ヘキサメチレンイミン−１−イル）、オキサゾリジニル（例、オキサゾリジン−３−イル）、チアゾリジニル（例、チアゾリジン−３−イル）、イミダゾリジニル（例、イミダゾリジン−３−イル）、オキソイミダゾリジニル（例、２−オキソイミダゾリジン−１−イル）、ジオキソイミダゾリジニル（例、２，４−ジオキソイミダゾリジン−３−イル）、ジオキソオキサゾリジニル（例、２，４−ジオキソオキサゾリジン−３−イル、２，４−ジオキソオキサゾリジン−５−イル、２，４−ジオキソオキサゾリジン−１−イル）、ジオキソチアゾリジニル（例、２，４−ジオキソチアゾリジン−３−イル、２，４−ジオキソチアゾリジン−５−イル）、ジオキソイソインドリニル（例、１，３−ジオキソイソインドリン−２−イル）、オキソオキサジアゾリジニル（例、５−オキソオキサジアゾリジン−３−イル）、オキソチアジアゾリジニル（例、５−オキソチアジアゾリジン−３−イル）、オキソピペラジニル（例、３−オキソピペラジン−１−イル）、ジオキソピペラジニル（例、２，３−ジオキソピペラジン−１−イル、２，５−ジオキソピペラジン−１−イル）、オキソジオキソリル（例、２−オキソ−１，３−ジオキソール−４−イル）、オキソジオキソラニル（例、２−オキソ−１，３−ジオキソラン−４−イル）、３−オキソ−１，３−ジヒドロ−２−ベンゾフラニル（例、３−オキソ−１，３−ジヒドロ−２−ベンゾフラン−１−イル）、オキソジヒドロオキサジアゾリル（例、５−オキソ−４，５−ジヒドロ−１，２，４−オキサジアゾール−３−イル）、オキソジヒドロピラゾリル（例、５−オキソ−４，５−ジヒドロ−１Ｈ−ピラゾール−３−イル）、４−オキソ−２−チオキソ−１，３−チアゾリジン−５−イル、４−オキソ−２−チオキソ−１，３−オキサゾリジン−５−イル、テトラヒドロピラニル（例、４−テトラヒドロピラニル）、４−オキソ−４，５，６，７−テトラヒドロ−１−ベンゾフラニル（例、４−オキソ−４，５，６，７−テトラヒドロ−１−ベンゾフラン−３−イル）、１，３（２Ｈ，５Ｈ）−ジオキソテトラヒドロイミダゾ［１，５−ａ］ピリジニル、１，３（２Ｈ，５Ｈ）−ジオキソ−１０，１０ａ−ジヒドロイミダゾ［１，５−ｂ］イソキノリニル、アザビシクロオクチル（例、１−アザビシクロ［２．２．２］オクタン−２−イル、１−アザビシクロ［２．２．２］オクタン−３−イル）などが挙げられる。
【０１８３】
Ｒｂ１及びＲｂ２が互いに結合して環を形成する場合は、ベンゼン環またはナフタレン環を形成することが好ましく、ベンゼン環を形成することがより好ましい。さらにＲｂ１及びＲｂ２が互いに結合して形成した環構造は置換基により置換されていても良く、好ましい置換基としては、ハロゲン原子（例えば、フッ素、塩素、臭素等）、メチル、エチル、ｎ−プロピル、イソプロピル、ｎ−ブチル、ｔ−ブチル等の炭素数１〜１２個のアルキル基、フェニル基、ナフチル基等の炭素数６〜１０個のアリール基、炭素数３〜１０個のアリル基、メトキシ基、エトキシ基等の炭素数１〜６個のアルコキシ基が挙げられる。
【０１８４】
Ｙｂ１及びＹｂ２は各々独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ3）2−及び−ＣＨ＝ＣＨ−からなる群より選ばれる二価の基を表す。前記アルキル基、アリール基及びアルケニル基は、置換基を有していても、置換基を有していなくてもよい。
Ｙｂ１及びＹｂ２は各々独立に−Ｏ−、−Ｓ−又は−ＮＲｂ３−であることが好ましく、−Ｓ−又は−ＮＲｂ３−であることがさらに好ましく、−Ｓ−であることが特に好ましい。
【０１８５】
Ｒｂ３がアルキル基である場合、炭素数は１〜８であることが好ましく、１〜４であることがさらに好ましい。
Ｒｂ３がアリール基である場合、炭素数は６〜１０であることが好ましく、６であることがさらに好ましい。
Ｒｂ３がアルケニル基である場合、炭素数は２〜８であることが好ましく、２〜４であることがさらに好ましい。
Ｒｂ３が有していてもよい置換基としては、カルボキシル基等が好ましい。
【０１８６】
Ｇｂ１及びＧｂ２は各々独立に、水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。
前記アミド基、アルコキシカルボニル基、アリールオキシカルボニル基、アシル基、アリールカルボニル基、アルキルスルファニル基、アリールスルファニル基、アルキルスルホニル基、アリールスルホニル基及びフルオロアルキルスルホニル基は置換基を有していても、置換基を有していなくてもよい。
Ｇｂ１及びＧｂ２は各々独立に、アミド基、アシル基又はアルキルスルファニル基であることが好ましく、アミド基又はアルキルスルファニル基であることがさらに好ましい。
【０１８７】
Ｇｂ１及びＧｂ２の少なくとも一方がアルコキシカルボニル基である場合、炭素数は２〜８であることが好ましく、２〜４であることがさらに好ましい。
Ｇｂ１及びＧｂ２の少なくとも一方がアリールオキシカルボニル基である場合、炭素数は７〜１５であることが好ましく、７〜１１であることがさらに好ましい。
Ｇｂ１及びＧｂ２の少なくとも一方がアシル基である場合、炭素数は２〜８であることが好ましく、２〜４であることがさらに好ましい。
Ｇｂ１及びＧｂ２の少なくとも一方がアリールカルボニル基である場合、炭素数は７〜１５であることが好ましく、７〜１１であることがさらに好ましい。
Ｇｂ１及びＧｂ２の少なくとも一方がアルキルスルファニル基である場合、炭素数は１〜８であることが好ましく、１〜４であることがさらに好ましい。
Ｇｂ１及びＧｂ２の少なくとも一方がアリールスルファニル基である場合、炭素数は６〜１４であることが好ましく、６〜１０であることがさらに好ましい。
Ｇｂ１及びＧｂ２の少なくとも一方がアルキルスルホニル基である場合、炭素数は１〜８であることが好ましく、１〜４であることがさらに好ましい。
Ｇｂ１及びＧｂ２の少なくとも一方がアリールスルホニル基である場合、炭素数は６〜１４であることが好ましく、６〜１０であることがさらに好ましい。
Ｇｂ１及びＧｂ２の少なくとも一方がフルオロアルキルスルホニル基である場合、炭素数は１〜８であることが好ましく、１〜４であることがさらに好ましい。
【０１８８】
Ｒ１２がアルキル基である場合、炭素数は１〜８であることが好ましく、１〜４であることがさらに好ましい。Ｒ１２がアリール基である場合、炭素数は６〜１４であることが好ましく、６〜１０であることがさらに好ましい。前記Ｒ１２におけるアルキル基及びアリール基は置換基を有していても有していなくてもよい。
Ｒ１３がアルキル基である場合、炭素数は１〜８であることが好ましく、１〜４であることがさらに好ましい。Ｒ１３がアリール基である場合、炭素数は６〜１４であることが好ましく、６〜１０であることがさらに好ましい。前記Ｒ１３におけるアルキル基及びアリール基は置換基を有していても有していなくてもよい。
【０１８９】
Ｇｂ１及びＧｂ２が互いに結合して環を形成する場合の環としては、通常メロシアニン色素で酸性核として用いられるもので、例えば以下のものを挙げることができる。 
【０１９０】
（１）１，３−ジカルボニル核、例えば１，３−インダンジオン、１，３−シクロヘキサンジオン、５，５−ジメチル−１，３−シクロヘキサンジオン、１，３−ジオキサン−４，６−ジオン、
（２）ピラゾリノン核、例えば３−メチル−１−フェニル−２−ピラゾリン−５−オン、１−フェニル−２−ピラゾリン−５−オン、１−（２−ベンゾチアゾリン）−３−メチル−２−ピラゾリン−５−オン、
（３）イソオキサゾリノン核、例えば３−フェニル−２−イソオキサゾリン−５−オン、３−メチル−２−イソオキサゾリン−５−オン等、
（４）オキシインドール核、例えば１−アルキル−２，３−ジヒドロ−２−オキシインドール、
（５）２，４，６−トリケトヘキサヒドロピリミジン核、例えばバルビツル酸又は２−チオバルビツル酸及びその誘導体。かかる誘導体としては、１−メチル、１−エチル等の１−アルキル体、１，３−ジエチル、１，３−ジブチル等の１，３−ジアルキル体、１，３−ジフェニル、１，３−ジ（ｐ−クロロフェニル）、１，３−ジ（ｐ−エトキシカルボニルフェニル）等の１，３−ジアリール体、１−エチル−３−フェニル等の１−アルキル−３−アリール体の他に、１−アリル−３−カルボキシペンチル、１，３−ビス（カルボキルペンチル）、１−カルボキルプロピル−３−フェニル、１−カルボキシプロピル−３−（４−ヒドロキシフェニル）、１−カルボキシフェニル−３−フェニル、１，３−ビス（カルボキシフェニル）、１−アリル−３−｛２−（Ｎ−フェニルスルフェモイル）エチル｝、１−エチル−３−｛２−（Ｎ−ベンゾイルスルファモイル）エチル｝、１，３−ビス（ヒドロキシフェニル）、１−アリル−３−｛２−（ベンゼンスルホニルアミノスルホニル）エチル｝など１位及び／又は３位に官能基を有するもの、
（６）２−チオ−２，４−チアゾリジンジオン核、例えばローダニン及びその誘導体。かかる誘導体としては３−エチルローダニン、３−アリルローダニン等の３−アルキルローダニン、３−フェニルスーダニン等の３−アリ−ルローダニン、３−カルボキシメチルローダニン、３−カルボキシエチルローダニン等の３−カルボキシアルキルローダニン、３−カルボキシフェニルローダニン等の３−カルボキシアリールローダニン等が挙げられる。
（７）２−チオ−２，４−オキサゾリジンジオン（２−チオ−２，４−（３Ｈ，５Ｈ）−オキサゾールジオン）核、例えば２−エチル−２−チオ−２，４−オキサゾリジンジオン、
（８）チアナフテノン核、例えば３（２Ｈ）−チアナフテノン及び３（２Ｈ）−チアナフテノン−１，１−ジオキサイド、
（９）２−チオ−２，５−チアゾリジンジオン核、例えば３−エチル−２−チオ−２，５−チアゾリジンジオン、
（１０）２，４−チアゾリジンジオン核、例えば２，４−チアゾリジンジオン、３−エチル−２，４−チアゾリジンジオン、３−フェニル−２，４−チアゾリジンジオン、
（１１）チアゾリジノン核、例えば４−チアゾリジノン、３−エチル−４−チアゾリジノン、
（１２）４−チアゾリノン核、例えば２−エチルメルカプト−５−チアゾリン−４−オン、２−アルキルフェニルアミノ−５−チアゾリン−４−オン、
（１３）２−イミノ−２−オキソゾリン−４−オン（凝ヒダントイン）核、
（１４）２，４−イミダゾリジンジオン（ヒダントイン）核、例えば、２，４−イミダゾリジンジオン、３−エチル−２，４−イミダゾリジンジオン、
（１５）２−チオ−２，４−イミダゾリジンジオン（２−チオヒダントイン）核、例えば２−チオ−２，４−イミダゾリジンジオン、３−エチル−２−チオ−２，４−イミダゾリジンジオン、
（１６）２−イミダゾリン−５−オン核、例えば２−ｎ−プロピル−メルカプト−２−イミダゾリン−５−オン、
（１７）フラン−５−オン、
（１８）４−ヒドロキシ−２（１Ｈ）−キノリノン核もしくは４−ヒドロキシ−２（１Ｈ）−ピリジノン核、例えばＮ−メチル−４−ヒドロキシ−２（１Ｈ）−キノリノン、Ｎ−ｎ−ブチル−４−ヒドロキシ−２（１Ｈ）−キノリノン、Ｎ−メチル−４−ヒドロキシ−２（１Ｈ）−ピリジノン、
（１９）置換もしくは非置換の４−ヒドロキシ−２Ｈ−ピラン−２−オン、４−ヒドロキシクマリン、
（２０）置換もしくは非置換のチオインドキシル、例えば５−メチルチオインドキシル。
【０１９１】
これらの酸性核として用いられるものの中でも、（１）１，３−ジカルボニル核、（２）ピラゾリノン核、（５）２，４，６−トリケトヘキサヒドロピリミジン核、（６）２−チオ−２，４−チアゾリジンジオン核、（７）２−チオ−２，４−オキサゾリジンジオン（２−チオ−２，４−（３Ｈ，５Ｈ）−オキサゾールジオン）核が好ましく、バルビツル酸又は２−チオバルビツル酸及びその誘導体に代表される（５）２，４，６−トリケトヘキサヒドロピリミジン核が特に好ましい。
【０１９２】
前記一般式（Ｂ１）の化合物におけるＧｂ１及びＧｂ２が互いに結合して環を形成する場合、一般式（Ｂ１）は一般式（Ｂ１−ａ）の構造となる。
前記（成分ｂ）は、一般式（Ｂ１−ａ）で表される化合物であることが好ましい。
【０１９３】
【化４０】
0005398760.tif 000041
【０１９４】
一般式（Ｂ１−ａ）中、Ｇｂ１´及びＧｂ２´はそれぞれ、前記Ｇｂ１及び前記Ｇｂ２より水素原子を一つ除いた残基であり、Ｘｂ１は単結合、−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−又は−Ｓ−であり、複数存在するＸｂ１は同一であっても異なっていてもよく、ｎｂ１は１以上の整数である。
Ｒｂ１、Ｒｂ２、Ｙｂ１及びＹｂ２は前記一般式（Ｂ１）におけるＲｂ１、Ｒｂ２、Ｙｂ１及びＹｂ２と同様である。
【０１９５】
ｎｂ１は１以上の整数であり、１〜４の整数であることが好ましく、１〜２の整数であることがさらに好ましい。
【０１９６】
前記一般式（Ｂ１）は一般式（Ｂ１―ｂ）であることも好ましい。
【０１９７】
【化４１】
0005398760.tif 000042
【０１９８】
一般式（Ｂ１−ｂ）中、Ａｂ１は炭化水素環を有する化合物又は複素環を有する化合物から水素原子を（２＋ｎｂ２）個除いた残基であり、Ｒ４ｂは水素原子、アルキル基又はアリール基を表し、Ｒ４ｂが複数存在する場合、Ｒ４ｂは同一であっても互いに異なっていてもよい。ｎｂ２は０以上の整数である。ただし、一般式（Ｂ１−ｂ）におけるＡｂ１と５員環とを連結する二重結合は、Ａｂ１中の炭素原子において結合している。
【０１９９】
前記Ａｂ１における炭化水素環を有する化合物は、炭化水素環を有していればよく、単環の炭化水素環を有する化合物、炭化水素環と炭化水素環が縮環した化合物、複素環と炭化水素環が縮環した化合物等が挙げられる。
前記Ａｂ１における複素環を有する化合物は、複素環を有していればよく、単環の複素環を有する化合物、炭化水素環と複素環が縮環した化合物、複素環と複素環が縮環した化合物等が挙げられる。
前記炭化水素環を有する化合物又は複素環を有する化合物の具体例としては、前述した通常メロシアニン色素で酸性核として用いられる化合物が挙げられる。
【０２００】
前記Ｒ４ｂがアルキル基である場合の炭素数は１〜８が好ましく、１〜４であることがさらに好ましい。
前記Ｒ４ｂがアリール基である場合の炭素数は６〜１４が好ましく、６〜１０であることがさらに好ましい。
前記Ｒ４ｂにおけるアルキル基及びアリール基は置換基を有していても有していなくてもよい。
【０２０１】
ｎｂ２は０以上の整数であり、０〜４の整数であることが好ましく、０〜２の整数であることがさらに好ましい。
【０２０２】
前記一般式（Ｂ１）は一般式（Ｂ１−ｃ）であることがさらに好ましい。
【０２０３】
【化４２】
0005398760.tif 000043
【０２０４】
一般式（Ｂ１−ｃ）中、Ｚｂ１は−ＣＯＮＲｉ−、−ＮＲｉ−、−Ｏ−、又は−Ｓ−を表し、Ｒｉは水素原子、アルキル基又はアリール基を表す。Ｒｈは水素原子、アルキル基又はアリール基を表す。Ｒｂ１、Ｒｂ２、Ｙｂ１及びＹｂ２は、前記一般式(Ｂ１)と同様のものを表す。
【０２０５】
前記Ｒｉがアルキル基である場合の炭素数は１〜８が好ましく、２〜４であることがさらに好ましい。
前記Ｒｉがアリール基である場合の炭素数は６〜１４が好ましく、６〜１０であることがさらに好ましい。
前記Ｒｉにおけるアルキル基及びアリール基は置換基を有していても有していなくてもよい。
【０２０６】
前記Ｒｈがアルキル基である場合の炭素数は１〜８が好ましく、２〜４であることがさらに好ましい。
前記Ｒｈがアリール基である場合の炭素数は６〜１４が好ましく、６〜１０であることがさらに好ましい。
前記Ｒｈにおけるアルキル基及びアリール基は置換基を有していても有していなくてもよい。
【０２０７】
本発明一般式（Ｂ1）で表わされる化合物は、公知の方法を用いて合成することができる。例えばティー・エッチ・ジェームズ著「ザ・セオリー・オブ・フォトグラフィック・プロセス」〔T. H. James 編“The Theory of Photographic Process”第４版、Macmillan Co., New York（１９７７）、エフ・エム・ハマー著「ザ シアニンダイズ アンド リレイティド コムパウンズ」〔F. M. Hamer著“The CyanineDyes and Related Compounds”John Wiley & Sons Co., New York（１９６４）〕及び特開昭６１−２０３４４３号明細書等を参考にして合成することができる。
【０２０８】
本発明で用いることのできる一般式（Ｂ１）で表わされる化合物の具体例としては、下記の化合物が挙げられる。
【０２０９】
【化４３】
0005398760.tif 000044
【０２１０】
次に一般式（Ｂ２）について詳細に説明する。
（一般式（Ｂ２）の説明）
【０２１１】
【化４４】
0005398760.tif 000045
【０２１２】
一般式（Ｂ２）中、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３は各々独立に、水素原子、ハロゲン原子、アルキル基、アリール基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表し、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３から選ばれる少なくとも２つが互いに結合して環を形成してもよい。ただし環中に−Ｓ−を介在していてもよい。
【０２１３】
Ｒｂ４、Ｒｂ５、Ｒｂ６、Ｒｂ７、Ｒｂ８、Ｒｂ９、Ｒｂ１０及びＲｂ１１は各々独立に水素原子、ハロゲン原子、アルキル基、アリール基、水酸基、シアノ基、アルコキシ基、アルコキシカルボニル基又はカルボキシル基であることが好ましく、水素原子、アルキル基、アリール基、水酸基、アルコキシ基、アルコキシカルボニル基又はカルボキシル基であることがより好ましく、水素原子、水酸基、アルコキシカルボニル基又はカルボキシル基であることが最も好ましい。
Ｒｂ１２及びＲｂ１３は水素原子、又は−Ｓ−を介して互いに結合して環を形成していることが好ましい。
【０２１４】
前記ハロゲン原子としては、フッ素原子、塩素原子、臭素原子等が挙げられる。フッ素原子又は塩素原子であることが好ましい。
前記アルキル基は、炭素数１〜８の直鎖、分岐もしくは環状のアルキル基であることが好ましい。前記アルキル基は置換基を有していても有していなくてもよい。
前記アリール基は、炭素数６〜１０のアリール基であることが好ましい。前記アリール基は、置換基を有していても有していなくてもよい。
前記アルキルスルファニル基は、炭素数１〜８のアルキルスルファニル基であることが好ましい。前記アルキルスルファニル基は置換基を有していても有していなくてもよい。
前記アルキルアミノ基は、炭素数１〜８のアルキルアミノ基であることが好ましい。前記アルキルアミノ基は、置換基を有していても有していなくてもよい。
前記アルコキシ基は、炭素数１〜８のアルコキシ基であることが好ましい。前記アルコキシ基は置換基を有していても有していなくてもよい。
前記アルコキシカルボニル基は、炭素数１〜８のアルコキシカルボニル基であることが好ましい。前記アルコキシカルボニル基は、置換基を有していても有していなくてもよい。
前記アシルオキシ基は、炭素数１〜８のアシルオキシ基であることが好ましい。前記アシルオキシ基は、置換基を有していても有していなくてもよい。
前記アシル基は、炭素数１〜８のアシル基であることが好ましい。前記アシル基は、置換基を有していても有していなくてもよい。
【０２１５】
本発明で用いることのできる一般式（Ｂ２）で表わされる化合物の具体例としては、下記の化合物が挙げられる。
【０２１６】
【化４５】
0005398760.tif 000046
【０２１７】
【化４６】
0005398760.tif 000047
【０２１８】
【化４７】
0005398760.tif 000048
【０２１９】
（成分ｂ）は、分子量３００〜２，０００の低分子化合物であっても、重量平均分子量５，０００以上の高分子化合物であってもよい。インク組成物を硬化した後の耐水性、耐溶剤性及び基材への密着性等の観点から、（成分ｂ）は重量平均分子量が５，０００以上の高分子化合物であることが好ましい。
【０２２０】
（成分ｂ）が、分子量３００〜２，０００の低分子化合物である場合、（成分ｂ）の１分子中に、一般式（Ｂ１）及び（Ｂ２）からなる群より選ばれる少なくとも１種の基は２〜６個含まれていることが好ましく、２〜４個含まれていることがより好ましく、２〜３個含まれていることがさらに好ましく、２個含まれていることが特に好ましい。１分子中に、一般式（Ｂ１）及び（Ｂ２）からなる群より選ばれる少なくとも１種の基が複数含まれる場合、それらは同一であっても異なっていてもよい。
【０２２１】
（成分ｂ）が、重量平均分子量５，０００以上の高分子化合物である場合、（成分ｂ）の１分子中に、一般式（Ｂ１）及び（Ｂ２）からなる群より選ばれる少なくとも１種の基を１分子中に２つ以上含有していればよく、一般式（Ｂ１）及び（Ｂ２）からなる群より選ばれる少なくとも１種の基の数に特に制限はないが、２つ以上５００以下が好ましく、１０以上２００以下がさらに好ましい。また（成分ｂ）が高分子化合物である場合、一般式（Ｂ１）及び（Ｂ２）からなる群より選ばれる少なくとも１種の基の少なくとも１つが高分子化合物の側鎖に存在することが好ましく、一般式（Ｂ１）及び（Ｂ２）からなる群より選ばれる少なくとも１種の基の２つ以上が高分子化合物の側鎖に存在することがより好ましい。
【０２２２】
インク組成物をインクジェット法により吐出する際の吐出性等の観点から、重量平均分子量は５，０００〜２００，０００であることが好ましく、７，０００〜１００，０００であることがより好ましく、１０，０００〜５０，０００であることがさらに好ましく、１０，０００〜４０，０００であることが特に好ましい。
【０２２３】
なお重量平均分子量は、ゲル透過クロマトグラフ（ＧＰＣ）で測定される。ＧＰＣは、例えば、ＨＬＣ−８０２０ＧＰＣ（東ソー（株）製）を用い、カラムとしてＴＳＫｇｅｌ ＳｕｐｅｒＨＺＭ−Ｈ、ＴＳＫｇｅｌ ＳｕｐｅｒＨＺ４０００、ＴＳＫｇｅｌ ＳｕｐｅｒＨＺ２００（東ソー（株）製、４．６ｍｍＩＤ×１５ｃｍ）を、溶離液としてＴＨＦ（テトラヒドロフラン）を用いる。
【０２２４】
（成分ｂ）が、重量平均分子量５，０００以上の高分子化合物である場合、高分子化合物の側鎖または末端に一般式（Ｂ１）及び（Ｂ２）からなる群より選ばれる少なくとも１種の基を有する高分子化合物であれば、その他の高分子構造に限定はなく、ポリアクリレート、ポリエステル、ポリエチレンイミン、ポリスチレン等の高分子構造を使用、（成分ｂ）は、ポリアクリレート構造を有することが好ましい。
【０２２５】
（成分ｂ）が高分子化合物である場合、（成分ｂ）は下記一般式（ＢＰ）で表される構造を含む高分子化合物であることが好ましい。
【０２２６】
【化４８】
0005398760.tif 000049
【０２２７】
式（ＢＰ）において、Ｒｂｐ１は水素原子又はメチル基を表し、Ｚｂｐ１は単結合、−ＣＯＯ−又は−ＣＯＮＲｂｘ１−を表し、Ｒｂｘ１は水素原子または炭素数１〜４のアルキル基を表し、Ｘｂｐ１は単結合又は２価の有機基を表し、Ｂは一般式（Ｂ１）で表される化合物から水素原子を１個除いた残基又は一般式（Ｂ２）で表される化合物から水素原子を１個除いた残基を表す。
【０２２８】
式（ＢＰ）において、Ｒｂｐ１は水素原子又はメチル基を表す。Ｒｂｐ１はメチル基であることが好ましい。
【０２２９】
式（ＢＰ）において、Ｚｂｐ１は−ＣＯＯ−、−ＣＯＮＲｂｘ１−を表す。Ｚｂｐ１は−ＣＯＯ−であることが好ましい。
また、Ｒｂｘ１は水素原子または炭素数１〜４のアルキル基を表す。炭素数１〜４のアルキル基は、直鎖構造であっても分岐構造であってもよい。具体的には、メチル基、エチル基、プロピル基、イソプロピル基、ブチル基、イソブチル基、ｓｅｃ−ブチル基、ｔ−ブチル基を表す。Ｒｂｘ１は水素原子または炭素数１〜２のアルキル基、即ち、メチル基、又は、エチル基であることが好ましく、水素原子であることが特に好ましい。なお、Ｒｂｘ１は置換基を有していても、置換基を有していなくてもよいが、置換基を有していないことが好ましい。
【０２３０】
式（ＢＰ）において、Ｘｂｐ１は単結合又は２価の有機基を表す。２価の有機基としては、炭素数２〜２０のアルキレン基であることが好ましい。前記アルキレン基は直鎖構造であっても分岐構造であっても環状構造であってもよい。また、アルキレン基中には、エーテル結合、エステル結合、アミド結合、ウレタン結合、アリーレン基が存在していてもよい。Ｘｂｐ１がアルキレン基である場合の炭素数は２〜２０であることが好ましく、炭素数２〜１２であることがより好ましく、炭素数２〜８であることがさらに好ましい。
【０２３１】
式（ＢＰ）において、Ｒｂｐ１はメチル基であり、Ｚｂｐ１は−ＣＯＯ−であり、Ｘｂｐ１は炭素数２〜１２のアルキレン基であることが好ましい。
【０２３２】
（成分ｂ）が上記一般式（ＢＰ）で表される構造を含む高分子化合物である場合、当該高分子化合物は下記一般式（ＢＰ−Ｍ）で表される単量体を重合して得られる高分子化合物であることが好ましい。
また、インク組成物を硬化した後の膜物性を制御する観点からその他の単量体を共重合成分に含んでいることが好ましい。
【０２３３】
【化４９】
0005398760.tif 000050
【０２３４】
一般式（ＢＰ−Ｍ）におけるＲｂｐ１、Ｚｂｐ１、Ｘｂｐ１及びＢは、既述の式（ＢＰ）における定義と（好ましい例示も含めて）同様である。
【０２３５】
一般式（ＢＰ−Ｍ）で表される単量体の好ましい例としては以下の化合物を挙げることができるが、本発明はこれらに限定されない。
【０２３６】
【化５０】
0005398760.tif 000051
【０２３７】
【化５１】
0005398760.tif 000052
【０２３８】
【化５２】
0005398760.tif 000053
【０２３９】
【化５３】
0005398760.tif 000054
【０２４０】
【化５４】
0005398760.tif 000055
【０２４１】
本発明のインク組成物が水を含んでいる場合、（成分ｂ）は、水溶性基を有していることが望ましい。
【０２４２】
本発明のインク組成物が水を含んでいる場合の（成分ｂ）は、水溶性、又は、水分散性であることが好ましく、（成分ｂ）の１ｇを３０ｍｌ未満の水で溶解、又は、分散できることが好ましく、２０ｍｌ未満の水で溶解、又は、分散できることがより好ましく、１０ｍｌ未満の水で溶解、又は、分散できることが特に好ましい。（成分ｂ）は水溶性であることが好ましい。
【０２４３】
本発明の（成分ｂ）は水溶性基を有することが好ましく、（成分ｂ）における水溶性基は、（成分ｂ）の化合物に水溶性もしくは水分散性を持たせることが可能な基であれば限定されない。（成分ｂ）が有してもよい水溶性基としては、前述の（成分ａ）が有していてもよい水溶性基と、好ましい範囲も含めて同様のものを挙げることができる。
【０２４４】
（成分ｂ）が高分子化合物である場合、当該高分子化合物は前記一般式（ＢＰ）の構造に加えて、下記一般式（ＢＰ―Ｃ）の構造を有することが好ましい。
【０２４５】
【化５５】
0005398760.tif 000056
【０２４６】
一般式（ＢＰ―Ｃ）において、Ｒｂｐ２は水素原子またはメチル基を表す。Ｚｂｐ２は−ＣＯＯ−、−ＣＯＮＲｂｘ２−または単結合を表し、Ｒｂｘ２は水素原子または炭素数１〜４のアルキル基を表す。Ｘｂｐ２は単結合または２価の有機基を表す。Ａｂは水溶性基を表す。
【０２４７】
一般式（ＢＰ―Ｃ）において、Ｒｂｐ２は水素原子またはメチル基を表し、水素原子であることが好ましい。
【０２４８】
一般式（ＢＰ―Ｃ）において、Ｚｂｐ２は−ＣＯＯ−、−ＣＯＮＲｂｘ２−または単結合を表し、−ＣＯＯ−であることが好ましい。Ｒｂｘ２は水素原子または炭素数１〜４のアルキル基を表す。炭素数１〜４のアルキル基は、直鎖構造であっても分岐構造であってもよい。具体的には、メチル基、エチル基、プロピル基、イソプロピル基、ブチル基、イソブチル基、ｓｅｃ−ブチル基、ｔ−ブチル基を表す。Ｒｂｘ２は水素原子または炭素数１〜２のアルキル基、即ち、メチル基、又は、エチル基であることが好ましく、水素原子であることが特に好ましい。なお、Ｒｂｘ２は置換基を有していても、置換基を有していなくてもよいが、置換基を有していないことが好ましい。
【０２４９】
一般式（ＢＰ―Ｃ）において、Ｘｂｐ２は単結合または２価の有機基を表す。Ｘｂｐ２が２価の有機基である場合、前記２価の有機基は、炭素数１〜２０のアルキレン基、炭素数６〜２０のアリーレン基又は炭素数７〜２０のアラルキレン基であることが好ましい。これらの基は置換基を有していても、置換基を有していなくてもよい。また、これらの基の中には、エーテル結合、エステル結合、アミド結合、ウレタン結合が存在していてもよい。
前記置換基としては、水酸基を有することが好ましい。
【０２５０】
Ｘｂｐ２が炭素数１〜２０のアルキレン基である場合、前記アルキレン基は直鎖構造であっても分岐構造であっても環状構造であってもよい。Ｘｂｐ２がアルキレン基である場合の炭素数は２〜１２であることがより好ましく、炭素数２〜８であることがさらに好ましい。Ｘｂｐ２のアルキレン基の具体例としては、−ＣＨ２−、−Ｃ２Ｈ４−、−（ＣＨ２）３−Ｃ（ＣＨ３）２−ＣＨ２−、−ＣＨ２Ｃ（ＣＨ３）２ＣＨ２−、−Ｃ６Ｈ１２−、Ｃ４Ｈ７（Ｃ４Ｈ９）Ｃ４Ｈ８−、Ｃ１８Ｈ３６、１，４−ｔｒａｎｓ−シクロヘキシレン基、−Ｃ２Ｈ４−ＯＣＯ−Ｃ２Ｈ４−、−Ｃ２Ｈ４−ＯＣＯ−、−Ｃ２Ｈ４−Ｏ−Ｃ５Ｈ１０−、−ＣＨ２−Ｏ−Ｃ５Ｈ９（Ｃ５Ｈ１１）−、−Ｃ２Ｈ４−ＣＯＮＨ−Ｃ２Ｈ４−、−Ｃ２Ｈ４−ＣＯＮＨ−、−Ｃ４Ｈ８−ＯＣＯＮＨ−Ｃ６Ｈ１２−、−ＣＨ２−ＯＣＯＮＨＣ１０Ｈ２０−、−ＣＨ２−ＣＨ(ＯＨ)−ＣＨ２−Ｏ−ＣＯ−ＣＨ２−等を挙げることができる。
【０２５１】
Ｘｂｐ２が炭素数６〜２０のアリーレン基である場合、前記アリーレン基の炭素数は６〜１８であることが好ましく、６〜１４であることがさらに好ましく、６〜１０であることが最も好ましい。Ｘｂｐ２のアリーレン基の具体例としては、フェニレン基、ビフェニレン基、−Ｃ６Ｈ４−ＣＯ−Ｃ６Ｈ４−、ナフチレン基等を挙げることができる。
【０２５２】
Ｘｂｐ２が炭素数７〜２０のアラルキレン基である場合、前記アラルキレン基の炭素数は７〜１８であることが好ましく、７〜１４であることがさらに好ましく、７〜１０であることが最も好ましい。アラルキレン基の具体例としては、−Ｃ３Ｈ６−Ｃ６Ｈ４−、−Ｃ２Ｈ４−Ｃ６Ｈ４−Ｃ６Ｈ４−、−ＣＨ２−Ｃ６Ｈ４−Ｃ６Ｈ４−Ｃ２Ｈ４−、−Ｃ２Ｈ４−ＯＣＯ−Ｃ６Ｈ４−等を挙げることができる。
【０２５３】
一般式（ＢＰ―Ｃ）におけるＡｂは水溶性基を表す。当該水溶性基としては、好ましい範囲も含めて、前述した（成分ａ）が有してもよい水溶性基と同様のものを挙げることができる。
【０２５４】
上記一般式（ＢＰ―Ｃ）で表される構造は、（ＢＰ−Ｃ−Ｍ）で表される単量体を重合して得ることができる。
【０２５５】
【化５６】
0005398760.tif 000057
【０２５６】
式（ＢＰ−Ｃ−Ｍ）において、Ｒｂｐ２、Ｚｂｐ２、Ｘｂｐ２、Ａｂは（ＢＰ―Ｃ）における定義と好ましい範囲も含めて同様である。
【０２５７】
式（ＢＰ−Ｃ−Ｍ）で表される単量体の好ましい例としては、既述の（ＡＰ−Ｃ−Ｍ１）〜（ＡＰ−Ｃ−Ｍ２７）を挙げることができるが、本発明はこれらに限定されない。
【０２５８】
式（ＢＰ−Ｍ）で表される単量体および式（ＢＰ−Ｃ−Ｍ）に代表される構造を有する単量体と共重合し得るその他の単量体としては、スチレン、ｐ−メトキシスチレン、メチル（メタ）アクリレート、エチル（メタ）アクリレート、アリル（メタ）アクリレート、ブチル（メタ）アクリレート、ヘキシル（メタ）アクリレート、２−エチルヘキシル（メタ）アクリレート、オクチル（メタ）アクリレート、デシル（メタ）アクリレート、ステアリル（メタ）アクリレート、シクロヘキシル（メタ）アクリレート、ボルニル（メタ）アクリレート、イソボルニル（メタ）アクリレート、ベンジル（メタ）アクリレート、２−エチヘキシルジグリコール（メタ）アクリレート、ブトキシエチル（メタ）アクリレート、ブトシキメチル（メタ）アクリレート、３−メトキシブチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、３−ヒドロキシプロピル（メタ）アクリレート、ブトキシジエチレングリコール（メタ）アクリレート、トリフルオロエチル（メタ）アクリレート、ペルフルオロオクチルエチル（メタ）アクリレート、２−ヒドロキシ−３−フェノキシプロピル（メタ）アクリレート、（メタ）アクリルアミド、Ｎ−ブチル（メタ）アクリルアミド、Ｎ−ｐ−ヒドロキシフェニル（メタ）アクリルアミド、ｐ−スルファモイルフェニル（メタ）アクリルアミドが挙げられる。式（１´−１）で表される単量体と共重合し得る単量体としては、メチル（メタ）アクリレート、エチル（メタ）アクリレート、ブチル（メタ）アクリレート、ヘキシル（メタ）アクリレート、２−エチルヘキシル（メタ）アクリレート等の炭素数１〜８程度のアルキル（メタ）アクリレートが好ましい。なお、上記以外の公知のモノマーを、必要に応じて使用することもできる。
【０２５９】
（成分ｂ）が共重合体である場合、下記一般式（Ｂ−ｐｏｌｙ）の構造を有することが好ましい。
【０２６０】
【化５７】
0005398760.tif 000058
【０２６１】
一般式（Ｂ−ｐｏｌｙ）におけるＲｂｐ３は、水素原子又はメチル基を表す。Ｚｂｐ３は−ＣＯＯ−、−ＣＯＮＲｂｘ３−または単結合を表し、Ｒｂｘ３は水素原子または炭素数１〜４のアルキル基を表す。Ｙｂｐ３は水素原子、炭素数１〜１０のアルキル基、炭素数６〜２０のアリール基又は炭素数７〜２０のアラルキル基を表す。ａ２、ｂ２及びｃ２は高分子化合物における共重合比を表し、ａ２、ｂ２及びｃ２の総和は１００となる。
一般式（Ｂ−ｐｏｌｙ）におけるＲｂｐ１、Ｚｂｐ１、Ｘｂｐ１及びＢは、一般式（ＢＰ）における定義と好ましい範囲も含めて同様である。
一般式（Ｂ−ｐｏｌｙ）におけるＲｂｐ２、Ｚｂｐ２、Ｘｂｐ２及びＡｂは、一般式（ＢＰ−Ｃ）における定義と好ましい範囲も含めて同様である。
【０２６２】
一般式（Ｂ−ｐｏｌｙ）において、Ｒｂｐ３は、水素原子又はメチル基を表し、水素原子であることが好ましい。
【０２６３】
一般式（Ｂ−ｐｏｌｙ）において、Ｚｂｐ３は−ＣＯＯ−、−ＣＯＮＲｂｘ３−または単結合を表し、−ＣＯＯ−であることが好ましい。Ｒｂｘ３は水素原子または炭素数１〜４のアルキル基を表す。炭素数１〜４のアルキル基は、直鎖構造であっても分岐構造であってもよい。具体的には、メチル基、エチル基、プロピル基、イソプロピル基、ブチル基、イソブチル基、ｓｅｃ−ブチル基、ｔ−ブチル基を表す。Ｒｂｘ３は水素原子または炭素数１〜２のアルキル基、即ち、メチル基、又は、エチル基であることが好ましく、水素原子であることが特に好ましい。なお、Ｒｂｘ３は置換基を有していても、置換基を有していなくてもよいが、置換基を有していないことが好ましい。
【０２６４】
式（Ｂ−ｐｏｌｙ）において、Ｙｂｐ３は水素原子、炭素数１〜１０のアルキル基、炭素数６〜２０のアリール基または炭素数７〜２０のアラルキル基を表す。これらの基は置換基を有していても、置換基を有していなくてもよい。また、これらの基の中には、エーテル結合、エステル結合、アミド結合、ウレタン結合が存在していてもよい。
【０２６５】
Ｙｂｐ３が炭素数１〜１０のアルキル基である場合、前記アルキル基は直鎖構造であっても、分岐構造であっても、環状構造であってもよい。Ｙｂｐ３が炭素数１〜１０のアルキル基である場合、炭素数は１〜８であることが好ましく、１〜６であることがさらに好ましい。
Ｙｂｐ３が炭素数１〜１０のアルキル基である場合の具体例としては、−ＣＨ３、−Ｃ２Ｈ５、−ＣＨ（ＣＨ３）２、−ＣＨ２Ｃ（ＣＨ３）３、−Ｃ６Ｈ１３、シクロヘキシル基、−Ｃ２Ｈ４−ＯＣＯ−Ｃ２Ｈ５、−Ｃ２Ｈ４−Ｏ−Ｃ５Ｈ１１、−Ｃ２Ｈ４−ＣＯＮＨ−Ｃ２Ｈ５、−Ｃ４Ｈ８−ＯＣＯＮＨ−Ｃ６Ｈ１３、等を挙げることができる。
【０２６６】
Ｙｂｐ３が炭素数６〜２０のアリール基である場合、前記アリール基の炭素数は６〜２０であり、６〜１８であることが好ましく、６〜１４であることがさらに好ましく、６〜１０であることが最も好ましい。Ｙｂｐ３のアリール基の具体例としては、フェニル基、ビフェニル基、−Ｃ６Ｈ４−ＣＯ−Ｃ６Ｈ５、ナフチル基等を挙げることができる。
【０２６７】
Ｙｂｐ３が炭素数７〜２０のアラルキル基である場合、前記アラルキル基の炭素数は７〜２０であり、７〜１８であることが好ましく、７〜１４であることがさらに好ましく、７〜１０であることが最も好ましい。Ｙｂｐ３のアラルキル基の具体例としては、−Ｃ３Ｈ６−Ｃ６Ｈ５、−Ｃ２Ｈ４−Ｃ６Ｈ４−Ｃ６Ｈ５、−ＣＨ２−Ｃ６Ｈ４−Ｃ６Ｈ４−Ｃ２Ｈ５、−Ｃ２Ｈ４−ＯＣＯ−Ｃ６Ｈ５等を挙げることができる。
【０２６８】
式（Ｂ−ｐｏｌｙ）において、ａ２、ｂ２及びｃ２は高分子化合物における共重合比を表し、ａ２、ｂ２及びｃ２の総和は１００となる（共重合比はモル基準である）。３０≦ａ２＋ｂ２≦９０かつ１０≦ｃ２≦７０であることが好ましく、４０≦ａ２＋ｂ２≦９０かつ１０≦ｃ２≦６０であることがさらに好ましい。
【０２６９】
一般式（Ｂ−ｐｏｌｙ）において、Ｒｂｐ１はメチル基であり、Ｚｂｐ１は−ＣＯＯ−であり、Ｘｂｐ１は炭素数２〜１２のアルキレン基であり、Ｒｂｐ２は水素原子であり、Ｚｂｐ２は−ＣＯＯ−であり、Ｘｂｐ２は単結合、炭素数２〜８のアルキレン基又は炭素数６〜１０のアリーレン基であり、Ａｂは−ＣＯＯＭ１、又は−ＳＯ３Ｍ１であり、Ｒｂｐ３は水素原子であり、Ｚｂｐ３は−ＣＯＯ−であり、Ｙｂｐ３は炭素数１〜６のアルキル基または炭素数６〜１０のアリール基であり、ａ２、ｂ２及びｃ２は、５≦ａ２＋ｂ２≦８０かつ２０≦ｃ２≦９５であることが好ましい。
【０２７０】
（成分ｂ）として、以下の化合物を挙げることができるが、本発明はこれに限定されない。
【０２７１】
【化５８】
0005398760.tif 000059
【０２７２】
【化５９】
0005398760.tif 000060
【０２７３】
【化６０】
0005398760.tif 000061
【０２７４】
本発明における（成分ｂ）やその前駆体は、一般的には公知慣用の方法により製造することができる。例えば、例示化合物（ＢＰ−Ｍ１）〜（ＢＰ−Ｍ１０）のような高分子化合物の前駆体となるアクリレート類は、（Ｂ１−１）〜（Ｂ１−１１）の化合物を、グリシジル（メタ）アクリレートに付加させることにより製造できる。
例示化合物（ＢＰ−Ｍ１１）〜（ＢＰ−Ｍ４２）のような高分子化合物の前駆体となるアクリレート類は、Ｅｕｒ．Ｐｏｌｙｍ．Ｊ．Ｖｏｌ．２３，Ｎｏ．１２，ｐｐ．９８５−９８７，１９８７、特開２０１０−２０９１８３、WO２０１０／０２９０１７等に記載の方法を参考にして製造できる。
例示化合物（Ｂ−１）〜（Ｂ−２４）のような高分子化合物は、前記の前駆体を公知の重合方法により重合し、必要に応じて酸性基をアルカリ金属の水酸化物等により中和することにより得ることができ、例えば、特開昭５２−９８８号公報、特開昭５５−１５４９７０号公報、Ｌａｎｇｍｕｉｒ  １８巻１４号５４１４〜５４２１頁（２００２年）等に記載の重合方法準じた方法で製造することができる。
【０２７５】
（成分ｂ）のインク組成物中における含有量としては、０．１〜２０質量％が好ましく、０．１〜１５質量％がより好ましく、０．５〜１０質量％がさらに好ましい。
【０２７６】
＜（成分ｃ）色材＞
本発明のインク組成物は、（成分ｃ）色材を含有する。
本発明に用いることができる色材としては、特に制限はなく、顔料、水溶性染料、分散染料等の公知の色材から任意に選択して使用することができる。この中でも、色材としては、耐候性に優れ、色再現性に富む点から、顔料を含むことがより好ましい。
【０２７７】
（顔料）
顔料としては、特に制限はなく、目的に応じて適宜選択することができ、例えば、公知の有機顔料及び無機顔料などが挙げられ、また、染料で染色した樹脂粒子、市販の顔料分散体や表面処理された顔料（例えば、顔料を分散媒として水、液状有機化合物や不溶性の樹脂等に分散させたもの、及び、樹脂や顔料誘導体等で顔料表面を処理したもの等）も挙げられる。なお、前記顔料としては、例えば、伊藤征司郎編「顔料の辞典」（２０００年、朝倉書店発行）、橋本勲著「有機顔料ハンドブック」（２００６年、カラーオフィス発行）、Ｗ．  Ｈｅｒｂｓｔ，  Ｋ．  Ｈｕｎｇｅｒ編「Ｉｎｄｕｓｔｒｉａｌ  Ｏｒｇａｎｉｃ  Ｐｉｇｍｅｎｔｓ」（１９９２年、Ｗｉｌｅｙ−ＶＨＣ発行）、特開２００２−１２６０７号公報、特開２００２−１８８０２５号公報、特開２００３−２６９７８号公報、特開２００３−３４２５０３号公報、特開２００９−２３５３７０号公報に記載のものが挙げられる。
【０２７８】
前記有機顔料及び無機顔料としては、例えば、黄色顔料、赤色顔料、マゼンタ顔料、青色顔料、シアン顔料、緑色顔料、橙色顔料、紫色顔料、褐色顔料、黒色顔料、白色顔料等が挙げられる。
前記黄色顔料としては、Ｃ．Ｉ．ピグメントイエロー  １、２、３、４、５、１０、６５、７３、７４、７５、９７、９８、１１１、１１６、１３０、１６７、２０５等のモノアゾ顔料、６１、６２、１００、１６８、１６９、１８３、１９１、２０６、２０９、２１２等のモノアゾレーキ顔料、１２、１３、１４、１６、１７、５５、６３、７７、８１、８３、１０６、１２４、１２６、１２７、１５２、１５５、１７０、１７２、１７４、１７６、２１４、２１９等のジスアゾ顔料、２４、９９、１０８、１９３、１９９等のアントラキノン顔料、６０等のモノアゾピラゾロン顔料、９３、９５、１２８、１６６等の縮合アゾ顔料、１０９、１１０、１３９、１７３、１８５等のイソインドリン顔料、１２０、１５１、１５４、１７５、１８０、１８１、１９４等のベンズイミダゾロン顔料、１１７、１２９、１５０、１５３等のアゾメチン金属錯体顔料、１３８等のキノフタロン顔料、２１３等のキノキサリン顔料が好ましい。
【０２７９】
前記赤色又はマゼンタ顔料としては、Ｃ．Ｉ．ピグメントレッド  １９３等のモノアゾレーキ顔料、３８等のジスアゾ顔料、２、５、８、９、１０、１１、１２、１４、１５、１６、１７、１８、２２、２３、３１、３２、１１２、１１４、１４６、１４７、１５０、１７０、１８４、１８７、１８８、２１０、２１３、２３８、２４５、２５３、２５６、２５８、２６６、２６８、２６９等のナフトールＡＳ顔料、３、４、６等のβ−ナフトール顔料、４９、５３、６８等のβ−ナフトールレーキ顔料、２３７、２３９、２４７等のナフトールＡＳレーキ顔料、４１等のピラゾロン顔料、４８、５２、５７、５８、６３、６４：１、２００等のＢＯＮＡレーキ顔料、８１：１、１６９、１７２等のキサンテンレーキ顔料、８８、１８１、２７９等のチオインジゴ顔料、１２３、１４９、１７８、１７９、１９０、２２４等のペリレン顔料、１４４、１６６、２１４、２２０、２２１、２４２、２６２等の縮合アゾ顔料、１６８、１７７、１８２、２２６、２６３等のアントラキノン顔料、８３等のアントラキノンレーキ顔料、１７１、１７５、１７６、１８５、２０８等のベンズイミダゾロン顔料、１２２、２０２（Ｃ．Ｉ．ピグメントバイオレット  １９との混合物を含む）、２０７、２０９等のキナクリドン顔料、２５４、２５５、２６４、２７０、２７２等のジケトピロロピロール顔料、２５７、２７１等のアゾメチン金属錯体顔料が好ましい。
【０２８０】
前記青色又はシアン顔料としては、Ｃ．Ｉ．ピグメントブルー  ２５、２６等のナフトールＡＳ顔料、１５、１５：１、１５：２、１５：３、１５：４、１５：６、１６、１７：１、７５、７９等のフタロシアニン顔料、１、２４：１、５６、６１、６２等の染付けレーキ顔料、６０等のアントラキノン系顔料、６３等のインジゴ顔料、８０等のジオキサジン顔料が好ましい。
前記緑色顔料としては、Ｃ．Ｉ．ピグメントグリーン  １、４等の染付けレーキ顔料、７、３６等のフタロシアニン顔料、８等のアゾメチン金属錯体顔料が好ましい。
前記橙色顔料としては、Ｃ．Ｉ．ピグメントオレンジ  １等のモノアゾ顔料、２、３、５等のβ−ナフトール顔料、４、２４、３８、７４等のナフトールＡＳ顔料、１３、３４等のピラゾロン顔料、３６、６０、６２、６４、７２等のベンズイミダゾロン顔料、１５、１６等のジスアゾ顔料、１７、４６等のβ−ナフトールレーキ顔料、１９等のナフタレンスルホン酸レーキ顔料、４３等のペリノン顔料、４８、４９等のキナクリドン顔料、５１等のアントラキノン系顔料、６１等のイソインドリノン顔料、６６等のイソインドリン系顔料、６８等のアゾメチン金属錯体顔料、７１、７３、８１等のジケトピロロピロール顔料が好ましい。
【０２８１】
前記褐色顔料としては、Ｃ．Ｉ．ピグメントブラウン  ５等のＢＯＮＡレーキ顔料、２３、４１、４２等の縮合アゾ顔料、２５、３２等のベンズイミダゾロン顔料が好ましい。
前記紫色顔料としては、Ｃ．Ｉ．ピグメントバイオレット  １、２、３、２７等の染付けレーキ顔料、１３、１７、２５、５０等のナフトールＡＳ顔料、５：１等のアントラキノンレーキ顔料、１９等のキナクリドン顔料、２３、３７等のジオキサジン顔料、２９等のペリレン顔料、３２等のベンズイミダゾロン顔料、３８等のチオインジゴ顔料が好ましい。
前記黒色顔料としては、Ｃ．Ｉ．ピグメントブラック  １等のインダジン顔料、７であるカーボンブラック、１０であるグラファイト、１１であるマグネタイト、２０等のアントラキノン顔料、３１、３２等のペリレン顔料が好ましい。
前記白色顔料としては、Ｃ．Ｉ．ピグメントホワイト  ４である酸化亜鉛、６である酸化チタン、７である硫化亜鉛、１２である酸化ジルコニウム（ジルコニウムホワイト）、１８である炭酸カルシウム、１９である酸化アルミニウム・酸化ケイ素（カオリンクレー）、２１又は２２である硫酸バリウム、２３である水酸化アルミニウム（アルミナホワイト）、２７である酸化ケイ素、２８であるケイ酸カルシウムが好ましい。
白色顔料に使用される無機粒子は単体でもよいし、ケイ素、アルミニウム、ジルコニウム、チタン等の酸化物や有機金属化合物、有機化合物との複合粒子であってもよい。
中でも前記酸化チタンは、他の白色顔料と比べて比重が小さい、屈折率が大きい、隠蔽力や着色力が大きい、酸やアルカリ、その他の環境に対する耐久性にも優れていることから、好適に使用される。なお、前記酸化チタンに加えて他の白色顔料（上述した白色顔料以外のものであってもよい。）を併用してもよい。
【０２８２】
顔料粒子の体積平均粒径は、好ましくは０．００５〜０．５μｍ、より好ましくは０．０１〜０．４５μｍ、更に好ましくは０．０１５〜０．４μｍとなるよう、顔料、分散剤、媒体の選定、分散条件、ろ過条件を設定することが好ましい。平均粒径を上記の範囲とすることで、本発明の効果をより向上させることができる。
なお、本発明においては、粒子の平均粒子径及び粒径分布は、ナノトラック粒度分布測定装置ＵＰＡ−ＥＸ１５０（日機装（株）製）等の市販の粒径測定装置を用いて、動的光散乱法により体積平均粒径を測定することにより求められるものである。
【０２８３】
（水溶性染料）
本発明に用いることができる水溶性染料としては、例えば酸性染料や直接染料が挙げられる。酸性染料、直接染料は、可溶化基として、酸性基をもつ構造となっている。酸性基としては、スルホン酸基およびその塩、カルボン酸基およびその塩、リン酸基およびその塩が挙げられる。酸性基の数はひとつでも複数でもよく、組み合わせでもよい。水溶性染料が含有する発色団の化学構造としては、アゾ系、フタロシアニン系、トリフェニルメタン系、キサンテン系、ピラゾロン系、ニトロ系、スチルベン系、キノリン系、メチン系、チアゾール系、キノンイミン系、インジゴイド系、ローダミン系、アントラキノン系、アンスラキノン系のものなどが挙げられる。
以下に限定されるものではないが、好ましい油溶性染料の具体例としては、例えば、Ｃ．Ｉ．アシッドイエロー１９、Ｃ．Ｉ．アシッドレッド３７、Ｃ．Ｉ．アシッドブルー６２、Ｃ．Ｉ．アシッドオレンジ１０、Ｃ．Ｉ．アシッドブルー８３、Ｃ．Ｉ．アシッドブラック０１、Ｃ．Ｉ．ダイレクトイエロー４４、Ｃ．Ｉ．ダイレクトイエロー１４２、Ｃ．Ｉ．ダイレクトイエロー１２、Ｃ．Ｉ．ダイレクトブルー１５、Ｃ．Ｉ．ダイレクトブルー２５、Ｃ．Ｉ．ダイレクトブルー２４９、Ｃ．Ｉ．ダイレクトレッド８１、Ｃ．Ｉ．ダイレクトレッド９、Ｃ．Ｉ．ダイレクトレッド３１、Ｃ．Ｉ．ダイレクトブラック１５４、Ｃ．Ｉ．ダイレクトブラック１７等が挙げられる。
【０２８４】
（分散染料）
また、本発明においては、分散染料を用いることもできる。
分散染料の好ましい具体例としては、Ｃ．Ｉ．ディスパースイエロー  ５，４２，５４，６４，７９，８２，８３，９３，９９、１００，１１９，１２２，１２４，１２６，１６０，１８４：１，１８６，１９８，１９９，２０１，２０４，２２４及び２３７；Ｃ．Ｉ．ディスパーズオレンジ  １３，２９，３１：１，３３，４９，５４，５５，６６，７３，１１８，１１９及び１６３；Ｃ．Ｉ．ディスパーズレッド  ５４，６０，７２，７３，８６，８８，９１，９２，９３，１１１，１２６，１２７，１３４，１３５，１４３，１４５，１５２，１５３，１５４，１５９，１６４，１６７：１，１７７，１８１，２０４，２０６，２０７，２２１，２３９，２４０，２５８，２７７，２７８，２８３，３１１，３２３，３４３，３４８，３５６及び３６２；Ｃ．Ｉ．ディスパーズバイオレット  ３３；Ｃ．Ｉ．ディスパーズブルー  ５６，６０，７３，８７，１１３，１２８，１４３，１４８，１５４，１５８，１６５，１６５：１，１６５：２，１７６，１８３，１８５，１９７，１９８，２０１，２１４，２２４，２２５，２５７，２６６，２６７，２８７，３５４，３５８，３６５及び３６８；並びにＣ．Ｉ．ディスパーズグリーン  ６：１及び９等が挙げられる。
【０２８５】
本発明に用いることができる色材は、１種単独で用いてもよいし、２種以上を併用してもよい。
【０２８６】
（成分ｃ）のインク組成物中における含有量は、色材の物性（比重、着色力や色味等）、インク組成物を何色組み合わせて印刷物を作製するかといった条件により適宜選択することができるが、インク組成物全体の質量に対して、０．１〜３０質量％であることが好ましく、０．５〜２０質量％であることがより好ましい。
【０２８７】
（分散剤）
色材として顔料を用いる場合には、顔料粒子を調製する際に、必要に応じて顔料分散剤を用いてもよく、用いることのできる顔料分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいはスチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体およびこれらの塩を挙げることができる。
【０２８８】
また、本発明のインク組成物には、自己分散顔料を用いることもできる。本発明でいう自己分散顔料とは、分散剤なしで分散が可能な顔料を指し、特に好ましくは、表面に極性基を有している顔料粒子である。
【０２８９】
本発明でいう表面に極性基を有する顔料粒子とは、顔料粒子表面に直接極性基で修飾させた顔料、あるいは有機顔料母核を有する有機物で直接に又はジョイントを介して極性基が結合しているもの（以下、顔料誘導体という）をいう。
極性基としては、例えば、スルホン酸基、カルボン酸基、燐酸基、硼酸基、水酸基が挙げられるが、好ましくはスルホン酸基、カルボン酸基であり、更に好ましくは、スルホン酸基である。
【０２９０】
このような表面に極性基を有する顔料粒子を得る方法としては、例えば、ＷＯ９７／４８７６９号公報、特開平１０−１１０１２９号公報、特開平１１−２４６８０７号公報、特開平１１−５７４５８号公報、同１１−１８９７３９号公報、特開平１１−３２３２３２号公報、特開２０００−２６５０９４公報等に記載の顔料粒子表面を適当な酸化剤で酸化させることにより、顔料表面の少なくとも一部に、スルホン酸基もしくはその塩といった極性基を導入する方法が挙げられる。具体的には、カーボンブラックを濃硝酸で酸化したり、カラー顔料の場合は、スルフォランやＮ−メチル−２−ピロリドン中で、スルファミン酸、スルフォン化ピリジン塩、アミド硫酸などで酸化することにより調製することができる。これらの反応で、酸化が進みすぎ、水溶性となってしまった物は除去、精製することにより、顔料分散体を得ることができる。また、酸化によりスルフォン酸基を表面に導入した場合は、酸性基を必要に応じて、塩基性化合物を用いて中和してもよい。
【０２９１】
そのほかの表面に極性基を有する顔料粒子を得る方法としては、特開平１１−４９９７４号公報、特開２０００−２７３３８３公報、同２０００−３０３０１４公報等に記載の顔料誘導体をミリングなどの処理で顔料粒子表面に吸着させる方法、特願２０００−３７７０６８、同２００１−１４９５、同２００１−２３４９６６に記載の顔料を顔料誘導体と共に溶媒で溶解した後、貧溶媒中で晶析させる方法等を挙げることができ、いずれの方法でも容易に、表面に極性基を有する顔料粒子を得ることができる。
【０２９２】
顔料表面における極性基は、フリーでも塩の状態でも良いし、あるいはカウンター塩を有していても良い。カウンター塩としては、例えば、無機塩（リチウム、ナトリウム、カリウム、マグネシウム、カルシウム、アルミニウム、ニッケル、アンモニウム）、有機塩（トリエチルアンモニウム、ジエチルアンモニウム、ピリジニウム、トリエタノールアンモニウム等）が挙げられ、好ましくは１価の価数を有するカウンター塩である。
【０２９３】
顔料の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【０２９４】
インク組成物中の分散剤の好ましい添加量は、インク組成物中における顔料の質量をＰ、インク組成物中における高分子分散剤の質量をＤとした場合、その質量比（Ｄ／Ｐ）が、０．０１≦Ｄ／Ｐ≦２．０であることが好ましく、０．０３≦Ｄ／Ｐ≦１．５であることがより好ましく、０．０５≦Ｄ／Ｐ≦０．６であることが更に好ましい。
【０２９５】
さらに、分散時には、分散剤に加えて、一般にシナジストと呼ばれる分散助剤（例えば、ルーブリゾール社より市販されているＳＯＬＳＰＥＲＳＥシリーズの５０００、１２０００、２２０００、ＢＡＳＦ・ジャパン社より市販されているＥＦＫＡ６７４５等）や、各種界面活性剤、消泡剤を添加して、顔料の分散性、濡れ性を向上させることも好ましい。
【０２９６】
本発明において、顔料の分散を行う場合には、顔料と分散剤とを混合した後、極性有機溶媒に添加して分散する、又は、極性有機溶媒と分散剤とを混合した後、顔料を添加して分散することが好ましい。分散には、例えば、ボールミル、ビーズミル、サンドミル、ソルトミル、アトライター、ロールミル、アジテーター、ヘンシェルミキサー、コロイドミル、超音波ホモジナイザー、パールミル、湿式ジェットミル、ペイントシェーカー等の各分散装置を用いることができる。中でもビーズミル分散装置は、分散性に優れるので好ましい。
ビーズミル分散を行う際に使用するビーズは、好ましくは０．０１〜３．０ｍｍ、より好ましくは０．０５〜１．５ｍｍ、更に好ましくは０．１〜１．０ｍｍの体積平均径を有するものを用いることにより、安定性に優れた顔料分散物を得ることができる。
【０２９７】
＜その他の添加剤＞
本発明のインク組成物には、必須成分である（成分ａ）〜（成分ｃ）に加えて、本発明の効果を損なわない限りにおいて、公知の添加剤を併用することができる。以下、インク組成物に使用しうる添加剤について説明する。
【０２９８】
（（成分ｄ）水）
本発明のインク組成物は、水を含有することが好ましい。
水としては、不純物を含まないイオン交換水、蒸留水などを用いることが好ましい。
本発明のインク組成物における水の含有量は、１０〜９７質量％であることが好ましく、３０〜９５質量％であることがより好ましく、３５〜９３質量％であることがさらに好ましい。
【０２９９】
（（成分ｅ）水溶性有機溶剤）
本発明のインク組成物は、目的に応じて、さらに、水溶性有機溶剤を併用することが好ましい。
ここで水溶性有機溶剤とは、２５℃の水に対する溶解度が１０質量％以上である有機溶剤をいう。
【０３００】
本発明で用いることのできる水溶性有機溶剤としては、例えば、下記のものが挙げられる。
【０３０１】
・アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、
・多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール、２−メチルプロパンジオール等）、
・多価アルコールエーテル類（例えば、エチレングリコールモノメチルエーテル、エチレングリコールモノエチルエーテル、エチレングリコールモノブチルエーテル、ジエチレングリコールモノエチルエーテル、ジエチレングリコールモノメチルエーテル、ジエチレングリコールモノブチルエーテル、プロピレングリコールモノメチルエーテル、プロピレングリコールモノブチルエーテル、トリプロピレングリコールモノメチルエーテル、ジプロピレングリコールモノメチルエーテル、ジプロピレングリコールジメチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、
・アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、
・アミド類（例えば、ホルムアミド、Ｎ，Ｎ−ジメチルホルムアミド、Ｎ，Ｎ−ジメチルアセトアミド等）、
・複素環類（例えば、２−ピロリドン、Ｎ−メチル−２−ピロリドン、シクロヘキシルピロリドン、２−オキサゾリドン、１，３−ジメチル−２−イミダゾリジノン、γ−ブチロラクトン、プロピオンカーボネート等）、
・スルホキシド類（例えば、ジメチルスルホキシド等）、
・スルホン類（例えば、スルホラン等）、
・その他（尿素、アセトニトリル、アセトン等）
【０３０２】
好ましい水溶性有機溶剤としては、多価アルコールエーテル類、複素環類が挙げられ、これらを併用して使用することが好ましい。多価アルコールエーテル類では、いわゆるグリコールエーテル類が好ましく、具体的には、トリプロピレングリコールモノメチルエーテル、ジプロピレングリコールモノメチルエーテル、ジプロピレングリコールジメチルエーテルが好ましい。複素環類としては、２−ピロリドン、γ−ブチロラクトン等が好ましく、２−ピロリドンが特に好ましい。特に沸点の高い溶媒は吐出性向上の観点で好ましく用いることができ、常圧での沸点が１２０℃以上であることが好ましく、１５０℃以上であることがさらに好ましい。
【０３０３】
水溶性有機溶剤は、単独もしくは複数を併用しても良い。水溶性有機溶剤のインク組成物中の添加量としては、総量で１〜６０質量％であり、好ましくは２〜３５質量％である。
【０３０４】
本発明では、（成分ａ）、（成分ｂ）及び（成分ｃ）に加えて、（成分ｄ）及び（成分ｅ）を含むことが好ましく、インク組成物中におけるそれぞれの含有量は、（成分ａ）１〜５０質量％、（成分ｂ）０．１〜２０質量％、（成分ｃ）０．１〜３０質量％、（成分ｄ）１０〜９７質量％、（成分ｅ）１〜６０質量％であることが好ましく、（成分ａ）２〜３５質量％、（成分ｂ）０．１〜１５質量％、（成分ｃ）０．５〜２０質量％、（成分ｄ）３０〜９５質量％、（成分ｅ）２〜３５質量％であることがさらに好ましく、（成分ａ）３〜３０質量％、（成分ｂ）０．５〜１０質量％、（成分ｃ）０．５〜２０質量％、（成分ｄ）３５〜９３質量％、（成分ｅ）２〜３５質量％であることが特に好ましい。
【０３０５】
本発明において（成分ｄ）及び（成分ｅ）を含有する場合、（成分ｄ）と（成分ｅ）の含有比率（質量基準）は、（成分ｄ）：（成分ｅ）＝１：０．０５〜１：１０であることが好ましく、１：０．１〜１：５であることがさらに好ましく、１：０．２〜１：２であることがさらにより好ましく、１：０．２〜１：１であることが最も好ましい。
【０３０６】
（界面活性剤）
本発明のインク組成物には、界面活性剤を添加することができる。好ましく使用される界面活性剤としては、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。特にアニオン性界面活性剤およびノニオン性界面活性剤を好ましく用いることができる。
【０３０７】
また、本発明においては、高分子界面活性剤も用いることができ、以下の水溶性樹脂が、吐出安定性の観点から好ましい高分子界面活性剤として挙げられる。水溶性樹脂として好ましく用いられるのは、スチレン−アクリル酸−アクリル酸アルキルエステル共重合体、スチレン−アクリル酸共重合体、スチレン−マレイン酸−アクリル酸アルキルエステル共重合体、スチレン−マレイン酸共重合体、スチレン−メタクリル酸−アクリル酸アルキルエステル共重合体、スチレン−メタクリル酸共重合体、スチレン−マレイン酸ハーフエステル共重合体、ビニルナフタレン−アクリル酸共重合体、ビニルナフタレン−マレイン酸共重合体等を挙げることができる。
【０３０８】
（ラテックス）
本発明のインク組成物には、（成分ａ）と異なるラテックスを添加することができる。本発明に用いうるラテックスとしては、例えば、スチレン−ブタジエン共重合体、ポリスチレン、アクリロニトリル−ブタジエン共重合体、アクリル酸エステル共重合体、ポリウレタン、シリコン−アクリル共重合体およびアクリル変性フッ素授脂等のラテックスが挙げられる。ラテックスは、乳化剤を用いてポリマー粒子を分散させたものであっても、また乳化剤を用いないで分散させた所謂ソープフリーラテックスであってもよい。乳化剤としては界面活性剤が多く用いられるが、スルホン酸基、カルボン酸基等の水に可溶な基を有するポリマー（例えば、可溶化基がグラフト結合しているポリマー、可溶化基を持つ単量体と不溶性の部分を持つ単量体とから得られるポリマー）を用いることも好ましい。
【０３０９】
本発明のインク組成物に用いられるラテックスにおけるポリマー粒子の体積平均粒径は１０ｎｍ以上、３００ｎｍ以下であることが好ましく、１０ｎｍ以上、１００ｎｍ以下であることがより好ましい。ラテックス中のポリマー粒子の平均粒子径は、光散乱法、電気泳動法、レーザードップラー法を用いた市販の粒径測定機器により求めることができる。
【０３１０】
本発明のインク組成物において、ラテックスを用いる場合、その添加量は、固形分添加量で０．１質量％以上、２０質量％以下となるように添加されることが好ましく、ラテックスの固形分添加量を０．５質量％以上、１０質量％以下とすることが特に好ましい。
【０３１１】
（水性ポリマー）
本発明のインク組成物には、（成分ａ）と異なる水性ポリマーを添加することができる。
水性ポリマーの好ましい例としては、天然高分子が挙げられ、その具体例としては、にかわ、ゼラチン、ガゼイン、若しくはアルブミンなどのたんぱく質類、アラビアゴム、若しくはトラガントゴムなどの天然ゴム類、サボニンなどのグルコシド類、アルギン酸及びアルギン酸プロピレングリコールエステル、アルギン酸トリエタノールアミン、若しくはアルギン酸アンモニウムなどのアルギン酸誘導体、メチルセルロース、カルボキシメチルセルロース、ヒドロキシエチルセルロース、若しくはエチルヒドロキシルセルロースなどのセルロース誘導体が挙げられる。
【０３１２】
水性ポリマーの他の好ましい例としては、合成高分子が挙げられ、例えば、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、若しくはアクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、若しくはスチレン−α−メチルスチレン−アクリル酸−アクリル酸エステル共重合体などのスチレンアクリル酸樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩が挙げられる。これらの中で、特に好ましい例としては、ポリビニルピロリドン類が挙げられる。
【０３１３】
本発明に用いうる水溶性ポリマーの分子量は、１，０００以上２００，０００以下が好ましい。更には、３，０００以上２０，０００以下がより好ましい。
【０３１４】
水溶性ポリマーの添加量は、溶解された顔料に対して１０質量％以上１，０００質量％以下が好ましい。更には、５０質量％以上２００質量％以下がより好ましい。
【０３１５】
（重合開始剤）
本発明のインク組成物は、本発明の効果を阻害しない範囲で重合開始剤を含有しても良い。重合開始剤は水溶性であることが好ましく、水溶性の程度としては、２５℃において蒸留水に０．５質量％以上溶解することが好ましく、１質量％以上溶解することが好ましく、３質量％以上溶解することが特に好ましい。
また、α−アミノケトン類及びアシルフォスフィンオキシド類からなる群より選択される重合開始剤を用いることが好ましい。
【０３１６】
α−アミノケトン類に包含される化合物の例としては、２−メチル−１−フェニル−２−モルフォリノプロパン−１−オン、２−メチル−１−［４−（ヘキシル）フェニル］−２−モルフォリノプロパン−１−オン、２−エチル−２−ジメチルアミノ−１−（４−モルフォリノフェニル）−ブタノン−１等が挙げられる。また、チバガイギー社製のイルガキュアシリーズ、例えばイルガキュア９０７、イルガキュア３６９、イルガキュア３７９等の如き市販品としても入手可能であり、これらもα−アミノケトン類に包含される化合物であり、本発明に好適に使用しうる。
【０３１７】
アシルフォスフィンオキシド類に包含される化合物の例としては、例えば、［２，４，６−トリメチルベンゾイル−ジフェニル−フォスフィンオキサイド］は、Ｄａｒｏｃｕｒ  ＴＰＯ（ＢＡＳＦ  ジャパン社製）の商品名で入手可能であり、［ビス（２，４，６−トリメチルベンゾイル）−フェニルフォスフィンオキシド］は、Ｉｒｇａｃｕｒｅ  ８１９（ＢＡＳＦ  ジャパン社製）の商品名で入手可能である。
【０３１８】
本発明のインク組成物は、重合開始剤として、上記したアシルフォスフィンオキシド類が重合開始剤として好ましいが、本発明の効果を損なわない限り、他の重合開始剤を用いてもよい。またアシルフォスフィンオキシド類との併用も可能である。この場合水溶性の重合開始剤を用いることが好ましい。水溶性は２５℃において蒸留水に０．５質量％以上溶解することが好ましく、１質量％以上溶解することが好ましく、３質量％以上溶解することが特に好ましい。
【０３１９】
他の公知の重合開始剤としては、例えば、カンファーキノン、ベンゾフェノン、ベンゾフェノン誘導体、アセトフェノン、アセトフェノン誘導体、例えば、α−ヒドロキシシクロアルキルフェニルケトン類又は２−ヒドロキシ−２−メチル−１−フェニル−プロパノン、ジアルコキシアセトフェノン類、α−ヒドロキシ−又は４−アロイル−１，３−ジオキソラン類、ベンゾインアルキルエーテル類、及びベンジルケタール類、例えば、ベンジルジメチルケタール、グリオキサル酸フェニル及びその誘導体、二量体グリオキサル酸フェニル、ペルエステル類、例えば、ベンゾフェノンテトラカルボン酸ペルエステル類（例えば、ＥＰ  １１２６，５４１に記載されるような）、ハロメチルトリアジン類、例えば、２−〔２−（４−メトキシ−フェニル）−ビニル〕−４，６−ビス−トリクロロメチル〔１，３，５〕トリアジン、２−（４−メトキシ−フェニル）−４，６−ビス−トリクロロメチル〔１，３，５〕トリアジン、２−（３，４−ジメトキシ−フェニル）−４，６−ビス−トリクロロメチル〔１，３，５〕トリアジン、２−メチル−４，６−ビス−トリクロロメチル〔１，３，５〕トリアジン、ヘキサアリールビスイミダゾール／共同開始剤系、例えば、２−メルカプトベンゾチアゾールと組合せたオルト−クロロヘキサフェニル−ビスイミダゾール；フェロセニウム化合物又はチタノセン類（ｔｉｔａｎｏｃｅｎｅｓ）、例えば、ジシクロペンタジエニル−ビス（２，６−ジフルオロ−３−ピロロ−フェニル）チタン；例えば、ＧＢ  ２，３３９，５７１に記載されるようなＯ−アシルオキシムエステル化合物との混合物を使用することもできる。共同開始剤として、ホウ酸化合物を使用することもできる。
【０３２０】
本発明のインク組成物における重合開始剤の含有量は、インク組成物１００質量部に対して、好ましくは０〜１０質量部が好ましく、より好ましくは０〜５質量部、さらに好ましくは０〜３質量部の範囲で含有されるのが適当である。
【０３２１】
（増感色素）
本発明においては、低分子量の増感剤を含まないことが望ましいが、公知の増感色素を併用することができる。この場合、活性エネルギー線照射時の硬化性向上の観点から増感色素を併用することが好ましい。溶解性としては蒸留水に対して室温において、０．５質量％以上溶解するものが好ましく、１質量％以上溶解するものがより好ましく。３質量％以上溶解するものが特に好ましい。
【０３２２】
併用しうる公知の増感色素の例としては、ベンゾフェノン、チオキサントン、特にイソプロピルチオキサントン、アントラキノン及び３−アシルクマリン誘導体、ターフェニル、スチリルケトン及び３−（アロイルメチレン）チアゾリン、ショウノウキノン、エオシン、ローダミン及びエリスロシンなどが挙げられる。
【０３２３】
（重合性化合物）
本発明のインク組成物は、重合性化合物を含有しても良い。重合性化合物は、分子中にラジカル重合可能なエチレン性不飽和結合を少なくとも１つ有する水溶性の化合物であれば、どのようなものでもよく、モノマー、オリゴマー、ポリマー等の化学形態を持つものが含まれる。特定重合性化合物は１種のみ用いてもよく、また目的とする特性を向上するために任意の比率で２種以上を併用してもよい。好ましくは２種以上併用して用いることが、反応性、物性などの性能を制御する上で好ましい。
【０３２４】
本発明で用いられる重合性化合物は、室温において蒸留水に少なくとも２質量％以上溶解するものであるが、１５質量％以上溶解することが好ましく、任意の割合で水と均一に混合するものがとくに好ましい。
【０３２５】
重合性化合物の例としては、アクリル酸、メタクリル酸、イタコン酸、クロトン酸、イソクロトン酸、マレイン酸等の不飽和カルボン酸及びそれらのエステル類、およびそれらの塩、エチレン性不飽和基を有する無水物、アクリロニトリル、スチレン、更に種々の不飽和ポリエステル、不飽和ポリエーテル、不飽和ポリアミド、不飽和ウレタン、ビニルエーテル、アリルエーテル等が挙げられ、アクリル酸、メタクリル酸およびそれらのエステル、塩が好ましい。
【０３２６】
本発明で用いることができる重合性化合物は水溶性を付与するために、ポリ（エチレンオキシ）鎖、ポリ（プロピレンオキシ）鎖、あるいはイオン性基（例えばカルボキシル基、スルホ基など）を有することが好ましい。ポリ（エチレンオキシ）鎖、ポリ（プロピレンオキシ）鎖、を有する場合はエチレンオキシ、プロピレンオキシのユニットの数は１〜１０の範囲であることが好ましく、より好ましくは１〜５の範囲である。
【０３２７】
感度、滲み、記録媒体との密着性をより改善するためには、ラジカル重合性化合物として、モノアクリレートと、分子量４００以上、好ましくは５００以上の多官能アクリレートモノマー又は多官能アクリレートオリゴマーを併用することが好ましい。特に、ＰＥＴフィルムやＰＰフィルムといった柔軟な記録媒体への記録に使用するインク組成物においては、上記化合物群の中から選ばれるモノアクリレートと、多官能アクリレートモノマー又は多官能アクリレートオリゴマーとの併用は、膜に可撓性を持たせて密着性を高めつつ、膜強度を高められるため好ましい。
さらに、単官能、二官能、三官能以上の多官能モノマーの少なくとも３種の重合性化合物を併用する態様が、安全性を維持しつつ、更に、感度、滲み、記録媒体との密着性をより改善することができるという観点から好ましい。
【０３２８】
本発明に係るインクには、上述した各構成要素に加えて、必要に応じて、吐出安定性、プリントヘッドやインクカートリッジ適合性、保存安定性、画像保存性、その他の諸性能向上の目的に応じて、公知の各種添加剤、例えば、粘度調整剤、表面張力調整剤、比抵抗調整剤、皮膜形成剤、分散剤、界面活性剤、紫外線吸収剤、酸化防止剤、退色防止剤、防ばい剤、防錆剤、固体湿潤剤、シリカ微粒子等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号および特開平４−２１９２６６号等に記載されている蛍光増白剤、硫酸、リン酸、クエン酸、水酸化ナトリウム、水酸化カリウム、炭酸カリウム等のｐＨ調整剤等を挙げることができる。
【０３２９】
＜インク組成物の調製方法＞
本発明に係るインク組成物の調製方法としては、特に制限はなく、各成分を、ボールミル、遠心ミル、遊星ボールミルなどの容器駆動媒体ミル、サンドミルなどの高速回転ミル、撹拌槽型ミルなどの媒体撹拌ミル、ディスパーなどの簡単な分散機により撹拌、混合し、分散させることにより調製することができる。各成分の添加順序については任意である。また、分散粒子をより微細化するために、ビーズミルや高圧噴射ミルなどの分散機を用いて混合してもよい。また、顔料や高分子分散剤の種類によっては、顔料分散前のプレミックス時にアニオン性樹脂を添加するようにしてもよい。
【０３３０】
本発明のインク組成物は、２５℃における表面張力が２０〜４０ｍＮ／ｍであることが好ましい。表面張力は、Ａｕｔｏｍａｔｉｃ  Ｓｕｒｆａｃｅ  Ｔｅｎｓｉｏｍｅｔｅｒ  ＣＢＶＰ−Ｚ（協和界面科学（株）製）を用い、２５℃の条件下で測定されるものである。また、粘度は、１〜４０ｍＰａ・ｓが好ましく、３〜３０ｍＰａ・ｓがより好ましい。インク組成物の粘度は、ＶＩＳＣＯＭＥＴＥＲ  ＴＶ−２２（ＴＯＫＩ  ＳＡＮＧＹＯＣＯ．ＬＴＤ製）を用い、２５℃の条件下で測定されるものである。
【０３３１】
以下に第二の態様について説明する。
【０３３２】
［第二の態様］
本発明の第二の態様は、
（成分ａ´）構造式（Ａ）で表される構造と、一般式（Ｂ１）で表される化合物から水素原子を１個除いた残基及び一般式（Ｂ２）で表される化合物から水素原子を１個除いた残基の少なくともいずれか一方とを有する化合物、及び、
（成分ｃ）色材
を含有するインク組成物である。
【０３３３】
【化６１】
0005398760.tif 000062
【０３３４】
構造式（Ａ）中、Ｒａ及びＲｂは各々独立に炭素数１〜４のアルキル基を表し、Ｒａ及びＲｂは互いに結合して４〜６員の脂環構造を形成してもよい。＊は結合位置を表す。
【０３３５】
【化６２】
0005398760.tif 000063
【０３３６】
一般式（Ｂ１）中、Ｒｂ１及びＲｂ２は各々独立に水素原子、アルキル基、アリール基、アルケニル基、又は複素環基を表し、Ｒｂ１及びＲｂ２は互いに結合して環を形成してもよい。
Ｙｂ１及びＹｂ２はそれぞれ独立に−Ｏ−、−Ｓ−、−ＮＲｂ３−（Ｒｂ３は水素原子、アルキル基、アリール基又はアルケニル基を表す。）、−Ｓｅ−、−Ｃ（ＣＨ3）2−及び−ＣＨ＝ＣＨ−からなる群より選ばれる二価の基を表す。
Ｇｂ１及びＧｂ２はそれぞれ独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Ｇｂ１及びＧｂ２は互いに結合して環を形成してもよい。ただしＧｂ１及びＧｂ２が環を形成する場合、環中に−Ｃ(＝Ｏ)−、−Ｃ（＝Ｓ）−、−ＮＲ１２−（Ｒ１２は水素原子、アルキル基又はアリール基を表す。）、−Ｎ＝ＣＲ１３−（Ｒ１３は水素原子、アルキル基又はアリール基を表す。）、−Ｏ−及び−Ｓ−からなる群より選ばれる２価の連結基を含んでいてもよい。
【０３３７】
【化６３】
0005398760.tif 000064
【０３３８】
一般式（Ｂ２）中、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３は各々独立に、水素原子、ハロゲン原子、アルキル基、水酸基、シアノ基、ニトロ基、アミノ基、アルキルスルファニル基、アルキルアミノ基、アルコキシ基、アルコキシカルボニル基、アシルオキシ基、アシル基、カルボキシル基、又はスルホ基を表し、Ｒｂ４、Ｒｂ５、Ｒｂ６、Ｒｂ７、Ｒｂ８、Ｒｂ９、Ｒｂ１０、Ｒｂ１１、Ｒｂ１２及びＲｂ１３から選ばれる少なくとも２つが互いに結合して環を形成してもよい。ただし環中に−Ｓ−を介在していてもよい。
【０３３９】
（成分ａ´）における構造式（Ａ）は、既述の（成分ａ）における構造式（Ａ）と好ましい範囲も含めて同様である。
（成分ａ´）における構造式（Ｂ１）は、既述の（成分ｂ）における構造式（Ｂ１）と好ましい範囲も含めて同様である。
（成分ａ´）における構造式（Ｂ２）は、既述の（成分ｂ）における構造式（Ｂ２）と好ましい範囲も含めて同様である。
【０３４０】
（成分ａ´）が共重合体である場合、下記一般式（Ａ´−ｐｏｌｙ）の構造を有することが好ましい。
【０３４１】
【化６４】
0005398760.tif 000065
【０３４２】
一般式（Ａ´−ｐｏｌｙ）におけるＲａｐ１は水素原子又はメチル基を表し、Ｚａｐ１は単結合、−ＣＯＯ−又は−ＣＯＮＲａｘ１−を表し、Ｒａｘ１は水素原子または炭素数１〜４のアルキル基を表し、Ｘａｐ１は２価の有機基を表し、Ｒａ及びＲｂは各々独立に炭素数１〜４のアルキル基を表し、Ｒａ及びＲｂは互いに結合して４〜６員環を形成してもよい。
Ｒａｐ２は水素原子またはメチル基を表し、Ｚａｐ２は−ＣＯＯ−、−ＣＯＮＲａｘ２−または単結合を表し、Ｒａｘ２は水素原子または炭素数１〜４のアルキル基を表し、Ｘａｐ２は単結合または２価の有機基を表し、Ａａは水溶性基を表す。
Ｒａｐ３は水素原子又はメチル基を表し、Ｚａｐ３は−ＣＯＯ−、−ＣＯＮＲａｘ３−または単結合を表し、Ｒａｘ３は水素原子または炭素数１〜４のアルキル基を表し、Ｙａｐ３は水素原子、炭素数１〜１０のアルキル基、炭素数６〜２０のアリール基又は炭素数７〜２０のアラルキル基を表す。
Ｒｂｐ１は水素原子又はメチル基を表し、Ｚｂｐ１は単結合、−ＣＯＯ−又は−ＣＯＮＲｂｘ１−を表し、Ｒｂｘ１は水素原子または炭素数１〜４のアルキル基を表し、Ｘｂｐ１は単結合又は２価の有機基を表し、Ｂは一般式（Ｂ１）で表される化合物から水素原子を１個除いた残基又は一般式（Ｂ２）で表される化合物から水素原子を１個除いた残基の少なくともいずれか一方を表す。
ａ３、ｂ３、ｃ３及びｄ３は高分子化合物における共重合比を表し、ａ３、ｂ３、ｃ３及びｄ３の総和は１００となる。
【０３４３】
一般式（Ａ´−ｐｏｌｙ）におけるＲａ、Ｒｂ、Ｒａｐ１、Ｚａｐ１及びＸａｐ１は、一般式（ＡＰ）における定義と好ましい範囲も含めて同様である。
一般式（Ａ´−ｐｏｌｙ）におけるＲａｐ２、Ｚａｐ２、Ｘａｐ２及びＡａは、一般式（ＡＰ−Ｃ）における定義と好ましい範囲も含めて同様である。
一般式（Ａ´−ｐｏｌｙ）におけるＲａｐ３、Ｚａｐ３、及びＹａｐ３は、一般式（Ａ−ｐｏｌｙ）における定義と好ましい範囲も含めて同様である。
一般式（Ａ´−ｐｏｌｙ）におけるＲｂｐ１、Ｚｂｐ１、Ｘｂｐ１及びＢは、一般式（ＢＰ）における定義と好ましい範囲も含めて同様である。
【０３４４】
式（Ａ´−ｐｏｌｙ）において、ａ３、ｂ３、ｃ３及びｄ３は高分子化合物における共重合比を表し、ａ３、ｂ３、ｃ３及びｄ３の総和は１００となる（共重合比はモル基準である）。
【０３４５】
一般式（Ａ´−ｐｏｌｙ）において、Ｒａ及びＲｂは各々独立に炭素数１〜２のアルキル基であり、Ｒａｐ１はメチル基であり、Ｚａｐ１は−ＣＯＯ−であり、Ｘａｐ１は炭素数２〜１２のアルキレン基であり、Ｒａｐ２は水素原子であり、Ｚａｐ２は−ＣＯＯ−であり、Ｘａｐ２は単結合、炭素数２〜８のアルキレン基又は炭素数６〜１０のアリーレン基であり、Ａａは−ＣＯＯＭ１、又は−ＳＯ３Ｍ１であり、Ｒａｐ３は水素原子であり、Ｚａｐ３は−ＣＯＯ−であり、Ｙａｐ３は炭素数１〜６のアルキル基または炭素数６〜１０のアリール基であり、ａ３、ｂ３、ｃ３及びｄ３は、３０≦ａ３＋ｂ３≦９０かつ１０≦ｃ３＋ｄ３≦７０を満たす値であることが好ましい。ｃ３：ｄ３は１：０．１〜１：１であることが好ましい。
【０３４６】
（成分ａ´）として、以下の化合物を挙げることができるが、本発明はこれに限定されない。（成分ａ´）は（成分ａ）、（成分ｂ）と同様の方法で合成することができる。
【０３４７】
【化６５】
0005398760.tif 000066
【０３４８】
≪画像形成方法≫
本発明の画像形成方法は、前記インク組成物を記録媒体上に付与するインク付与工程と、前記インク組成物に活性エネルギー線を照射する照射工程とを含むことを特徴とする。これらの工程を行うことで、記録媒体上に定着したインク組成物による画像が形成される。
【０３４９】
＜インク付与工程＞
以下、本発明の画像形成方法における、インク付与工程について説明する。本発明におけるインク付与工程は、前記インク組成物を記録媒体上に付与する工程であれば限定されない。
【０３５０】
本発明の画像形成方法に用いられるインクジェット記録装置としては、特に制限はなく、目的とする解像度を達成し得る公知のインクジェット記録装置を任意に選択して使用することができる。すなわち、市販品を含む公知のインクジェット記録装置であれば、いずれも、本発明の画像形成方法における記録媒体へのインク組成物の吐出を実施することができる。
【０３５１】
本発明で用いることのできるインクジェット記録装置としては、例えば、インク供給系、温度センサー、加熱手段を含む装置が挙げられる。
インク供給系は、例えば、本発明のインク組成物を含む元タンク、供給配管、インクジェットヘッド直前のインク供給タンク、フィルター、ピエゾ型のインクジェットヘッドからなる。ピエゾ型のインクジェットヘッドは、好ましくは１〜１００ｐｌ、より好ましくは８〜３０ｐｌのマルチサイズドットを、好ましくは３２０×３２０〜４，０００×４，０００ｄｐｉ、より好ましくは４００×４００〜１，６００×１，６００ｄｐｉ、さらに好ましくは７２０×７２０ｄｐｉの解像度で吐出できるよう駆動することができる。なお、本発明でいうｄｐｉとは、２．５４ｃｍ当たりのドット数を表す。
【０３５２】
本発明のインク組成物は、吐出されるインク組成物を一定温度にすることが望ましいことから、インクジェット記録装置には、インク組成物温度の安定化手段を備えることが好ましい。一定温度にする部位はインクタンク（中間タンクがある場合は中間タンク）からノズル射出面までの配管系、部材の全てが対象となる。すなわち、インク供給タンクからインクジェットヘッド部分までは、断熱及び加温を行うことができる。
温度コントロールの方法としては、特に制約はないが、例えば、温度センサーを各配管部位に複数設け、インク組成物の流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断若しくは断熱されていることが好ましい。加熱に要するプリンタ立上げ時間を短縮するため、あるいは熱エネルギーのロスを低減するために、他部位との断熱を行うとともに、加熱ユニット全体の熱容量を小さくすることが好ましい。
【０３５３】
上記のインクジェット記録装置を用いて、インク組成物の吐出はインク組成物を好ましくは２５〜８０℃、より好ましくは２５〜５０℃に加熱して、インク組成物の粘度を、好ましくは３〜１５ｍＰａ・ｓ、より好ましくは３〜１３ｍＰａ・ｓに下げた後に行うことが好ましい。特に、本発明のインク組成物として、２５℃におけるインク組成物の粘度が５０ｍＰａ・ｓ以下であるものを用いると、良好に吐出が行えるので好ましい。この方法を用いることにより、高い吐出安定性を実現することができる。
【０３５４】
吐出時のインク組成物の温度はできるだけ一定に保つことが好ましい。本発明において、インク組成物の温度の制御幅は、好ましくは設定温度の±５℃、より好ましくは設定温度の±２℃、さらに好ましくは設定温度±１℃とすることが適当である。
【０３５５】
本発明において、記録媒体としては、特に限定されず、支持体や記録材料として公知の記録媒体を使用することができる。記録媒体としては、例えば、紙、プラスチック（例えば、ポリエチレン、ポリプロピレン、ポリスチレン等）がラミネートされた紙、金属板（例えば、アルミニウム、亜鉛、銅等）、プラスチックフィルム（例えば、ポリ塩化ビニル樹脂、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等）、上述した金属がラミネートされ又は蒸着された紙又はプラスチックフィルム等が挙げられる。中でも、本発明のインク組成物は密着性に優れるため、記録媒体として非吸収性記録媒体に対して好適に使用することができ、密着性の観点から、ポリ塩化ビニル、ポリエチレンテレフタレート、ポリエチレン等のプラスチック基材が好ましく、ポリ塩化ビニル樹脂基材がより好ましく、ポリ塩化ビニル樹脂シート又はフィルムがさらに好ましい。
【０３５６】
＜照射工程＞
以下、本発明の画像形成方法における、照射工程について説明する。本発明における照射工程は、前記記録媒体上に付与されたインク組成物に活性エネルギー線を照射する工程であれば限定されない。本発明のインク組成物に活性エネルギー線を照射することで、インク組成物中の化合物の架橋反応が進行し、画像を定着させ、印画物の耐溶剤性等を向上させることが可能となる。この照射工程により、（成分ａ）の架橋反応が起こり、インク組成物中に下記一般式（５）の架橋構造が形成される。
【０３５７】
【化６６】
0005398760.tif 000067
【０３５８】
式（５）中、Ｒａ、Ｒｂ、Ｒｃ及びＲｄは各々独立に、炭素数１〜４のアルキル基を表し、Ｒａ及びＲｂは互いに結合して４〜６員の脂環構造を形成してもよい。Ｒｃ及びＲｄは互いに結合して４〜６員の脂環構造を形成してもよい。Ｒａ及びＲｂは、好ましい範囲も含めて、式（Ａ）に記載されたものと同様である。Ｒｃは好ましい範囲も含めて式（Ａ）に記載されたＲａと同様である。Ｒｄは好ましい範囲も含めて式（Ａ）に記載されたＲｂと同様である。＊は結合位置を表す。
【０３５９】
前記照射工程で用いることができる活性エネルギー線としては、紫外線（以下、ＵＶ光とも称する）、可視光腺、電子線等をあげることができ、ＵＶ光を使用することが好ましい。
【０３６０】
ＵＶ光のピーク波長は、必要に応じて用いられる増感色素の吸収特性にもよるが、例えば、２００〜４０５ｎｍであることが好ましく、２５０〜４０５ｎｍであることがより好ましく、２５０〜３９０ｎｍであることが更に好ましい。
【０３６１】
ＵＶ光の出力は、２，０００ｍＪ／ｃｍ２以下であることが好ましく、より好ましくは、１０ｍＪ／ｃｍ２〜２，０００ｍＪ／ｃｍ２であり、更に好ましくは、２０ｍＪ／ｃｍ２〜１，０００ｍＪ／ｃｍ２であり、特に好ましくは、５０ｍＪ／ｃｍ２〜８００ｍＪ／ｃｍ２である。
更に、ＵＶ光は、露光面照度が、例えば、１０ｍＷ／ｃｍ２〜２，０００ｍＷ／ｃｍ２、好ましくは、２０ｍＷ／ｃｍ２〜１，０００ｍＷ／ｃｍ２で照射されることが適当である。
【０３６２】
ＵＶ光源としては、水銀ランプやガス・固体レーザー等が主に利用されており、水銀ランプ、メタルハライドランプが広く知られている。また、ＧａＮ系半導体紫外発光デバイスへの置き換えは産業的、環境的にも非常に有用であり、ＬＥＤ（ＵＶ−ＬＥＤ）、ＬＤ（ＵＶ−ＬＤ）は小型、高寿命、高効率、低コストであり、ＵＶ光源として期待されている。
【０３６３】
本発明のインク組成物は、このようなＵＶ光に、例えば、０．０１秒間〜１２０秒間、好ましくは、０．１秒間〜９０秒間照射されることが適当である。
照射条件並びに基本的な照射方法は、特開昭６０−１３２７６７号公報に開示されている。具体的には、インクの吐出装置を含むヘッドユニットの両側に光源を設け、いわゆるシャトル方式でヘッドユニットと光源を走査する方式や、駆動を伴わない別光源によって行われ、駆動を伴わない別光源によって行われる方式が好ましい。活性放射線の照射は、インク着弾、熱定着後、一定時間（例えば、０．０１秒間〜６０秒間、好ましくは、０．０１秒間〜３０秒間、より好ましくは、０．０１秒間〜１５秒間）をおいて行われることになる。
【０３６４】
＜加熱乾燥工程＞
記録媒体上に吐出されたインク組成物は、加熱手段により必要に応じて併用される水及び水溶性有機溶剤が蒸発されることにより定着されることが好ましい。吐出された本発明のインク組成物に熱を加え、定着する工程について説明する。
加熱手段としては、必要に応じて併用される水及び水溶性有機溶剤を乾燥させることができればよく、限定されないが、ヒートドラム、温風、赤外線ランプ、熱オーブン、ヒート版加熱などを使用することができる。
加熱温度は、インク組成物中に必要に応じて併用される水及び水溶性有機溶剤が蒸発し、かつ（成分ａ）、（成分ｂ）、（成分ａ´）および、必要に応じて添加されるポリマーバインダーの皮膜を形成することができれば特に制限はないが、４０℃以上であればその効果が得られ、４０℃〜１５０℃程度が好ましく、より好ましくは、４０℃〜８０℃程度である。
なお、乾燥／加熱時間は、インク組成物中に必要に応じて併用される水及び水溶性有機溶剤が蒸発し、かつ樹脂剤の皮膜を形成することができれば特に制限はなく、用いるインク組成物の組成・印刷速度を加味して適宜設定することができる。
【０３６５】
＜印画物＞
本発明の印画物は、本発明の画像形成方法によって記録されたことを特徴とする。本発明の印画物は、本発明の画像形成方法によって記録された印画物であることから、記録された画像の耐溶剤性及び基材への密着性に優れた印画物となる。
【実施例】
【０３６６】
以下、本発明を実施例により具体的に説明するが、本発明はこれらの実施例に限定されるものではない。なお、特に断りのない限り、「部」及び「％」は質量基準である。
【０３６７】
実施例、比較例で使用した顔料分散物、インク組成部の素材を以下に示す。
【０３６８】
＜色材分散物Aの調製＞
ＩＲＧＡＬＩＴＥ  ＢＬＵＥ  ＧＬＶＯ（シアン顔料、Ｃ．Ｉ．Ｐｉｇｍｅｎｔ  Ｂｌｕｅ  １５：３、ＢＡＳＦ・ジャパン社製）３５部と、アジスパーＰＢ８２１（ポリエステル系高分子分散剤、味の素（株）製）１２．５部と、プロピレンカーボネート（４−メチル−２−オキソ−１，３−ジオキソラン、和光純薬社製）５２．５部とを混合し、撹拌機で均一になるまで撹拌し、得られた予備分散液を、さらに縦型ビーズミル（アイメックス（株）製レディーミル）で０．１ｍｍジルコニアビーズを用いて３〜６時間分散し、色材分散物Ａを作製した。色材分散物Ａにおける色材の体積平均粒子径を、ナノトラック粒度分布測定装置ＵＰＡ−ＥＸ１５０（日機装（株）製）を用いて、動的光散乱法により体積平均粒径を測定すると、１９０ｎｍとなった。
【０３６９】
＜色材分散物Ｂの調製＞
攪拌機、冷却管を備えた５００ｍｌの三口フラスコにメチルエチルケトン４４ｇを加えて窒素雰囲気下で７２℃に加熱し、ここにメチルエチルケトン２５ｇにジメチル２，２’−アゾビスイソブチレート０．４３ｇ、ベンジルメタクリレート３０ｇ、メタクリル酸５ｇ、及びメチルメタクリレート１５ｇを溶解した溶液を３時間かけて滴下した。滴下終了後、さらに１時間反応した後、メチルエチルケトン１ｇにジメチル２，２’−アゾビスイソブチレート０．２１ｇを溶解した溶液を加え、７８℃に昇温して４時間加熱した。得られた反応溶液は大過剰量のヘキサンに２回再沈殿し、析出した樹脂を乾燥し、ポリマー分散剤Ｄ−１を４３ｇ得た。
得られた樹脂の組成は、１Ｈ−ＮＭＲで確認し、ＧＰＣより求めた重量平均分子量（Ｍｗ）は４２，０００であった。さらに、ＪＩＳ規格（ＪＩＳＫ００７０：１９９２）に記載の方法により酸価を求めたところ、６５．４ｍｇＫＯＨ／ｇであった。
ピグメント・ブルー１５：３（フタロシアニンブルーＡ２２０、大日精化（株）製）１０部と、上記ポリマー分散剤Ｄ−１を５部と、メチルエチルケトン４２部と、１ｍｏｌ／Ｌ ＮａＯＨ水溶液５．５部と、イオン交換水８７．２部とを混合し、ビーズミルにより０．１ｍｍφジルコニアビーズを用いて２〜６時間分散した。得られた分散物を減圧下、５５℃でメチルエチルケトンを除去し、更に一部の水を除去することにより、顔料濃度が１０．２質量％の色材分散物Ｂ（着色粒子）を得た。
【０３７０】
＜（成分ａ）の合成＞
（成分ａ）は、特開昭５２−９８８号公報を参考に合成を行った。実施例で用いた化合物を以下に示す。
【０３７１】
【化６７】
0005398760.tif 000068
【０３７２】
＜（成分ｂ）の合成＞
（成分ｂ）は、特開昭５２−９８８号公報等を参考に合成を行った。実施例で用いた化合物を以下に示す。
【０３７３】
【化６８】
0005398760.tif 000069
【０３７４】
＜（成分ａ´）の合成＞
（成分ａ´）は、特開昭５２−９８８号公報等を参考に合成を行った。実施例で用いた化合物を以下に示す。
【０３７５】
【化６９】
0005398760.tif 000070
【０３７６】
＜（成分ｅ）水溶性有機溶剤＞
実施例で用いた水溶性有機溶剤を以下に示す。
・２−ピロリドン（シグマアルドリッチジャパン株式会社製）
・２−メチルプロパンジオール（シグマアルドリッチジャパン株式会社製）
・ジプロピレングリコールモノメチルエーテル（シグマアルドリッチジャパン株式会社製）
・γ−ブチロラクトン（シグマアルドリッチジャパン株式会社製）
・プロピレンカーボネート（和光純薬社製）
【０３７７】
＜ポリマーバインダー＞
比較例で用いたポリマーバインダーを以下に示す。
ＥＬＶＡＣＩＴＥ  ２０１３（Ｌｕｃｉｔｅ  Ｉｎｔｅｒｎａｔｉｏｎａｌ，  Ｉｎｃ製）
【０３７８】
【化７０】
0005398760.tif 000071
【０３７９】
＜特開２００７−１１９４４９の例示化合物＞
比較例で用いた特開２００７−１１９４４９の例示化合物を以下に示す。これらは特開２００７−１１９４４９等に記載の方法を参考に合成した。
【０３８０】
【化７１】
0005398760.tif 000072
【０３８１】
【化７２】
0005398760.tif 000073
【０３８２】
＜重合開始剤＞
実施例で用いた重合開始剤を以下に示す。
・イルガキュア  ２９５９（ＢＡＳＦジャパン製）
【０３８３】
なお、実施例及び比較例で使用する化合物のうち、製造元の記載のない化合物は、公知の方法、又は、公知の方法を応用し、合成した。
【０３８４】
（実施例１〜８、及び比較例１〜３）
＜インク組成物の調製＞
得られた色材分散物Ａ、及びＢを用い、下記表に示す組成の実施例１〜８、及び比較例１〜３のインク組成物を、ミキサー（シルバーソン社製Ｌ４Ｒ）を用いて２，５００回転／分にて１０分間撹拌して、それぞれ調製した。得られたインク組成物は、プラスチック製のディスポーザブルシリンジに詰め、ポリフッ化ビニリデン（ＰＶＤＦ）製の孔径５μｍフィルタ（ミリポア社製のＭｉｌｌｅｘ−ＳＶ、直径２５ｍｍ）にて濾過して完成インクとした。なお、下表における配合量の各数値は、質量部を表す。
また、インク組成物の粘度を、ＶＩＳＣＯＭＡＴＥ  ＶＭ−１０Ａ−Ｌ（ＣＭＣマテリアルズ（株）製）を用い、２５℃の条件下で測定したところ、実施例１〜８の粘度は８〜１７ｍＰａ・ｓであった。
【０３８５】
＜インクジェット画像記録方法＞
次に、インクジェット記録装置として、市販のインクジェットプリンタ（ローランド  ディー．ジー．社製ＳＰ−３００Ｖ）を用意した。
得られた各インク組成物を上記インクジェットプリンタに装填し、ポリ塩化ビニルシート（エイブリィ・デニソン社製、ＡＶＥＲＹ  ４００  ＧＬＯＳＳ  ＷＨＩＴＥ  ＰＥＲＭＡＮＥＮＴ）に画像を形成し、以下の各評価用の印画物を得た。
【０３８６】
さらに、発光ダイオード（ＵＶ−ＬＥＤ、日亜化学工業（株）製ＮＣ４Ｕ１３４）を用いて紫外光の照射をおこなった。前記ＬＥＤは１チップから波長３６５ｎｍの紫外光を出力するものであって、電流量をコントロール（レンズを用いて集光）することにより、表面での照度を１，０００ｍＷ／ｃｍ２に設定し、露光エネルギーが７００（ｍＪ／ｃｍ２）になるように露光時間（ｓｅｃ）を調整した。
得られた各インク組成物及び印刷物を使用し、以下の評価を行った。評価結果を下表に示す。
【０３８７】
＜密着性評価（クロスハッチテスト）＞
基材との密着性評価方法としてクロスハッチテスト（ＪＩＳ  Ｋ  ５６００−５−６）を行った。上記インクジェット画像記録方法に従い、画像部の平均膜厚が１２μｍのベタ画像を描画した。
その後、各々の印刷物に対して、クロスハッチテストを実施した。なお、評価は、ＪＩＳ  Ｋ５６００−５−６に従い、０〜５の６段階評価とした。ここで、評価０がカットの縁が完全に滑らかで、どの格子の目にも剥がれがないことを意味する。なお、評価３までは実用上問題のないレベルである。
【０３８８】
＜耐水性評価＞
上記インクジェット画像記録方法に従い、平均膜厚が１２μｍのベタ画像の描画を行った後、印刷物の表面を蒸留水を含浸した綿棒にてこすり、以下の基準で評価した。
Ａ：１０回以上こすっても、画像に変化が認められなかった。
Ｂ：５〜９回のこすりで、画像の濃度が低下した。
Ｃ：２〜４回のこすりで、画像の濃度が低下した。
Ｄ：１回こすっただけで、画像の濃度が著しく低下した。
【０３８９】
＜耐溶剤性評価＞
上記インクジェット画像記録方法に従い、平均膜厚が１２μｍのベタ画像の描画を行った後、印刷物の表面をイソプロピルアルコールと２−ブタノンの混合溶剤（１／１（体積））を含浸した綿棒にてこすり、以下の基準で評価した。
Ａ：１０回以上こすっても、画像に変化が認められなかった。
Ｂ：５〜９回のこすりで、画像の濃度が低下した。
Ｃ：２〜４回のこすりで、画像の濃度が低下した。
Ｄ：１回こすっただけで、画像の濃度が著しく低下した。
【０３９０】
＜吐出性評価＞
上記インクジェットプリンタを用いて、標準印刷モードにて３０分間吐出し、停止後、５分間経過した後に記録媒体（エイブリィ・デニソン社製、ＡＶＥＲＹ  ４００  ＧＬＯＳＳ  ＷＨＩＴＥ  ＰＥＲＭＡＮＥＮＴ）上に標準印刷モードにてベタ画像及び細線を記録して得られた画像（５ｃｍ×５ｃｍ）を観察した。観察した画像を下記の評価基準に従って目視により評価した。
【０３９１】
Ａ：抜けの発生等によるドット欠けの発生が認められず、良好な画像が得られた。
Ｂ：抜けの発生等によるドット欠けの発生がわずかに認められたが、実用上支障を来さない程度であった。
Ｃ：抜けの発生等によるドット欠けの発生があり、実用に耐えない画像であった。
Ｄ：正常な吐出ができなかった。
【０３９２】
【表１】
0005398760.tif 000074
【０３９３】
前記表１に示すように、本発明における実施例では、耐水性、耐溶剤性、密着性、及び吐出性のいずれにおいても優れた効果が得られた。これに対し、比較例では、耐溶剤性、密着性、吐出性のすべてにおいて優れた効果が得られたものはなかった。